(57)【要約】  支持材料を除去して３Ｄプリント物体を仕上げるための仕上げ溶液が開示されている。仕上げ溶液は、塩基（例えば塩基水溶液）、必要に応じて第１の腐食剤、必要に応じて第２の腐食剤、必要に応じて第３の腐食剤、必要に応じて乳化剤、ポリオール、第１の泡立ち防止剤、必要に応じて第２の泡立ち防止剤、および水を含むものとできる。開示された仕上げ溶液を用いる方法も開示されている。【特許請求の範囲】
【請求項１】
物体の仕上げ用の仕上げ溶液であって、
０．０００２〜２０重量％の塩基、
０．３５〜４９．５重量％のポリオール、
０．００５〜１５重量％の第１の泡立ち防止剤、および
水を含み、
仕上げ溶液のｐＨが１１以上である仕上げ溶液。
【請求項２】
０．０００５〜２．５重量％の第１の腐食剤、
０．０００５〜２．５重量％の第２の腐食剤、および／または
０．０００５〜２．５重量％の第３の腐食剤をさらに含む請求項１記載の仕上げ溶液。
【請求項３】
０．０００５〜５．０重量％の乳化剤をさらに含む請求項１または２記載の仕上げ溶液。
【請求項４】
最大１重量％の添加剤をさらに含む請求項１〜３のいずれかに記載の仕上げ溶液。
【請求項５】
０．００５〜１５重量％の第２の泡立ち防止剤をさらに含む請求項１〜４のいずれかに記載の仕上げ溶液。
【請求項６】
０．０００２〜６重量％の塩基、
最大１重量％の添加剤、
最大１重量％の第１の腐食剤、
０．００１〜２重量％の第１の泡立ち防止剤、
０．００１〜２重量％のポリオール、
０．０００５〜１重量％の乳化剤、および
水を含み、
仕上げ溶液のｐＨが１１以上である請求項１〜５のいずれかに記載の仕上げ溶液。
【請求項７】
前記塩基は、１〜５０重量％が塩基の水溶液である請求項１〜６のいずれかに記載の仕上げ溶液。
【請求項８】
前記塩基は、水酸化リチウム、水酸化ナトリウム、水酸化カリウム、水酸化ルビジウム、水酸化セシウム、水酸化マグネシウム、水酸化カルシウム、水酸化ストロンチウム、水酸化バリウム、およびその組み合わせから選ばれる請求項７記載の仕上げ溶液。
【請求項９】
前記添加剤は硫酸ナトリウムである請求項４〜８のいずれかに記載の仕上げ溶液。
【請求項１０】
前記第１の腐食剤および前記第２の腐食剤は、炭酸水素カリウム、炭酸水素ナトリウム、炭酸カリウム、炭酸ナトリウム、リン酸アルミニウム、リン酸カルシウム、第二リン酸カルシウム、リン酸マグネシウム、リン酸一カリウム、リン酸二カリウム、リン酸三カリウム、リン酸カリウム、リン酸ナトリウム、リン酸二ナトリウム、リン酸三ナトリウム、リン酸アルミニウムナトリウム、リン酸カリウムナトリウム、リン酸カリウムカルシウム、リン酸ナトリウムカルシウム、およびその組み合わせから選ばれる請求項２〜９のいずれかに記載の仕上げ溶液。
【請求項１１】
前記第１の腐食剤および前記第２の腐食剤は共役酸塩基対である請求項２〜１０のいずれかに記載の仕上げ溶液。
【請求項１２】
前記第３の腐食剤はケイ酸ナトリウムまたはメタケイ酸ナトリウムである請求項２〜１１のいずれかに記載の仕上げ溶液。
【請求項１３】
前記第１の腐食剤は炭酸カリウム／炭酸ナトリウム、前記第２の腐食剤は炭酸水素カリウム／炭酸水素ナトリウムである請求項２〜１２のいずれかに記載の仕上げ溶液。
【請求項１４】
前記第１の泡立ち防止剤および前記第２の泡立ち防止剤は、Ｆｏａｍ  Ｂａｎ（登録商標）１３６Ｂ、Ｆｏａｍ  Ｂａｎ（登録商標）１４９、Ｆｏａｍ  Ｂａｎ（登録商標）１５２、Ｆｏａｍ  Ｂａｎ（登録商標）１５５、Ｆｏａｍ  Ｂａｎ（登録商標）１５７、Ｆｏａｍ  Ｂａｎ（登録商標）１５９、Ｆｏａｍ  Ｂａｎ（登録商標）１６９、Ｆｏａｍ  Ｂａｎ（登録商標）１８２、Ｆｏａｍ  Ｂａｎ（登録商標）２２５Ｄ、Ｆｏａｍ  Ｂａｎ（登録商標）２６０Ｄ、Ｆｏａｍ  Ｂａｎ（登録商標）２６４２、Ｆｏａｍ  Ｂａｎ（登録商標）２９０１、Ｆｏａｍ  Ｂａｎ（登録商標）３５０５、Ｆｏａｍ  Ｂａｎ（登録商標）３５２９Ｂ、Ｆｏａｍ  Ｂａｎ（登録商標）３５５５、Ｆｏａｍ  Ｂａｎ（登録商標）３５８８Ｇ、Ｆｏａｍ  Ｂａｎ（登録商標）３６３３Ｅ、Ｆｏａｍ  Ｂａｎ（登録商標）３７４４、Ｆｏａｍ  Ｂａｎ（登録商標）３８０６、Ｆｏａｍ  Ｂａｎ（登録商標）６２５、Ｆｏａｍ  Ｂａｎ（登録商標）Ｃ２７７、Ｆｏａｍ  Ｂａｎ（登録商標）ＣＬ−１００Ｅ、Ｆｏａｍ  Ｂａｎ（登録商標）ＣＬ−１２５Ｅ、Ｆｏａｍ  Ｂａｎ（登録商標）ＣＬ−１５０Ｄ、Ｆｏａｍ  Ｂａｎ（登録商標）ＨＰ７０５、Ｆｏａｍ  Ｂａｎ（登録商標）ＨＰ７１０、Ｆｏａｍ  Ｂａｎ（登録商標）ＨＰ７２０、Ｆｏａｍ  Ｂａｎ（登録商標）ＨＰ７３０、Ｆｏａｍ  Ｂａｎ（登録商標）ＨＰ７３２、Ｆｏａｍ  Ｂａｎ（登録商標）ＨＰ７３８、Ｆｏａｍ  Ｂａｎ（登録商標）ＨＰ７４０、Ｆｏａｍ  Ｂａｎ（登録商標）ＨＰ７５３、Ｆｏａｍ  Ｂａｎ（登録商標）ＨＰ７７７、Ｆｏａｍ  Ｂａｎ（登録商標）ＨＶ−８１０Ｇ、Ｆｏａｍ  Ｂａｎ（登録商標）ＨＶ−８２０Ｇ、Ｆｏａｍ  Ｂａｎ（登録商標）ＨＶ−８２１、Ｆｏａｍ  Ｂａｎ（登録商標）ＨＶ−８２５Ｇ、Ｆｏａｍ  Ｂａｎ（登録商標）ＨＶ−８６０、Ｆｏａｍ  Ｂａｎ（登録商標）ＭＳ−２９３、Ｆｏａｍ  Ｂａｎ（登録商標）ＭＳ−３０、Ｆｏａｍ  Ｂａｎ（登録商標）ＭＳ−４５５Ｎ、Ｆｏａｍ  Ｂａｎ（登録商標）ＭＳ−５２５、Ｆｏａｍ  Ｂａｎ（登録商標）ＭＳ−５５０、Ｆｏａｍ  Ｂａｎ（登録商標）ＭＳ−５７５、Ｆｏａｍ  Ｂａｎ（登録商標）ＭＳ−５Ａ、Ｆｏａｍ  Ｂａｎ（登録商標）ＭＳ−９０９Ｂ、Ｆｏａｍ  Ｂａｎ（登録商標）ＳＢ−１、Ｆｏａｍ  Ｂａｎ（登録商標）ＳＢ−２１、Ｆｏａｍ  Ｂａｎ（登録商標）ＳＢ−７３、Ｆｏａｍ  Ｂａｎ（登録商標）ＳＢ−８、Ｆｏａｍ  Ｂａｎ（登録商標）ＳＢ−８１、Ｆｏａｍ  Ｂａｎ（登録商標）ＳＢ−８８、Ｆｏａｍ  Ｂａｎ（登録商標）ＴＫ−１００、Ｆｏａｍ  Ｂａｎ（登録商標）ＴＫ−１５０、Ｆｏａｍ  Ｂａｎ（登録商標）ＴＫ−２００、Ｆｏａｍ  Ｂａｎ（登録商標）ＴＫ−２０１、Ｆｏａｍ  Ｂａｎ（登録商標）ＴＫ−７５、Ｆｏａｍ  Ｂａｎ（登録商標）ＴＳ−３６１８、Ｆｏａｍ  Ｂａｎ（登録商標）ＴＳ−７２５０、Ｆｏａｍ  Ｂａｎ（登録商標）ＸＲＭ−３５９９Ｂ、Ｔｒａｎｓ３０、およびその組み合わせから選ばれる請求項１〜１３のいずれかに記載の仕上げ溶液。
【請求項１５】
前記ポリオールは、エチレングリコール、プロピレングリコール、メトキシトリグリコール、エトキシトリグリコール、ブトキシトリグリコール、ジエチレングリコールｎ−ブチル３０エーテルアセテート、ジエチレングリコールモノブチルエーテル、エチレングリコールｎ−ブチルエーテルアセテート、エチレングリコールモノブチルエーテル、ジエチレングリコールモノエチルエーテル、ＤＯＷＡＮＯＬ（登録商標）ＤＰＨ２５５、エチレングリコールフェニルエーテル、ジエチレングリコールモノヘキシルエーテル、エチレングリコールモノヘキシルエーテル、ジエチレングリコールモノメチルエーテル、エチレングリコールモノプロピルエーテル、ジプロピレングリコールメチルエーテル、ジプロピレングリコールメチルエーテルアセテート、ジプロピレングリコールｎ−ブチルエーテル、プロピレングリコールジアセテート、プロピレングリコールメチルエーテル、プロピレングリコールモノメチルエーテルアセテート、プロピレングリコールｎ−ブチルエーテル、プロピレングリコールフェニルエーテル、トリプロピレングリコールメチルエーテル、トリプロピレングリコールｎ−ブチルエーテル、ジプロピレングリコールジメチルエーテル、２−ブトキシエタノール、およびその組み合わせから選ばれる請求項１〜１４のいずれかに記載の仕上げ溶液。
【請求項１６】
前記乳化剤は、ポリソルベート、石鹸、脂肪酸スルホン酸塩、エトキシ化プロピレングリコールなどのエトキシ化物、レシチン、ポリグルコン酸塩、第４級アンモニウム脂肪酸付加物、リグニンスルホン酸塩、ドデシル硫酸ナトリウム、ラウリルジメチルアミンオキシド、臭化セチルトリメチルアンモニウム（ＣＴＡＢ）、ポリエトキシ化アルコール、ポリオキシエチレンソルビタン、オクトキシノール、胆汁塩（デオキシコール酸ナトリウム、コール酸ナトリウム）、ポリオキシルヒマシ油、シクロデキストリン、カプリル酸ナトリウム、ポリソルベート２０、ポリソルベート４０、ポリソルベート６０、ポリソルベート８０、およびその組み合わせから選ばれる請求項３〜１５のいずれかに記載の仕上げ溶液。
【請求項１７】
前記塩基が水酸化カリウム４５重量％の水酸化カリウム水溶液であり、
前記添加剤が硫酸ナトリウムであり、
前記第１の腐食剤が炭酸水素ナトリウムであり、
前記第２の腐食剤が炭酸カリウムであり、
前記第１の泡立ち防止剤がＦｏａｍ  Ｂａｎ（登録商標）７５３Ｎであり、
前記第２の泡立ち防止剤がＴｒａｎｓ３０であり、
前記ポリオールがプロピレングリコールであり、
前記乳化剤がポリソルベート８０である請求項５〜１６のいずれかに記載の仕上げ溶液。
【請求項１８】
前記塩基が水酸化カリウム４５重量％の水酸化カリウム水溶液であり、
前記第１の腐食剤が炭酸カリウムであり、
前記第２の腐食剤がリン酸三ナトリウムであり、
前記第３の腐食剤がメタケイ酸ナトリウムであり、
前記ポリオールがプロピレングリコールであり、
前記表面活性剤／乳化剤がポリソルベート８０であり、
前記第１の泡立ち防止剤がＴｒａｎｓ３０であり、
前記第２の泡立ち防止剤がＦｏａｍ  Ｂａｎ（登録商標）７５３Ｎである請求項１７記載の仕上げ溶液。
【請求項１９】
仕上げ溶液は、成分Ａ、成分Ｂ、および水を、前記成分Ａと前記成分Ｂを組み合わせたものの合計体積百分率が２０体積％を超えないように混合することで調製されており、
前記成分Ａは、
前記塩基水溶液、
前記添加剤、
前記第１の腐食剤、
前記第２の腐食剤、
水を含み、かつ
前記成分ＡのｐＨが１３以上であり、
前記成分Ｂは、
前記第１の泡立ち防止剤、
前記第２の泡立ち防止剤、
前記ポリオール、
前記乳化剤、および
水を含む請求項５〜１８のいずれかに記載の仕上げ溶液。
【請求項２０】
０．１〜１９．９体積％が前記成分Ａであり、ここで前記成分Ａは、
前記塩基水溶液を２０〜６０重量％、
前記添加剤を最大５重量％、
前記第１の腐食剤を最大５重量％、
前記第２の腐食剤を最大５重量％、および
水を含み、
０．１〜１９．９体積％が前記成分Ｂであり、ここで前記成分Ｂは、
前記第１の泡立ち防止剤を最大１０重量％、
前記第２の泡立ち防止剤を最大１０重量％、
前記ポリオールを１〜１０重量％、
前記乳化剤を０．５〜５重量％、および
水を含む請求項１９記載の仕上げ溶液。
【請求項２１】
４±０．５体積％が前記成分Ａであり、ここで前記成分Ａは、
水酸化カリウム４５重量％の水酸化カリウム水溶液を５０重量％、
硫酸ナトリウムを１重量％、
炭酸水素ナトリウムを０．１重量％、
炭酸カリウムを０．１重量％、および
水を４８．８重量％含み、
４±０．５体積％が前記成分Ｂであり、ここで前記成分Ｂは、
Ｆｏａｍ  Ｂａｎ（登録商標）７５３Ｎを２．５重量％、
Ｔｒａｎｓ３０を２．５重量％、
プロピレングリコールを２．５重量％、
ポリソルベート８０を１重量％、および
水を９１．５重量％含む請求項１９または２０記載の仕上げ溶液。
【請求項２２】
仕上げ溶液は、成分Ａ、成分Ｂ、および水を、前記成分Ａと前記成分Ｂを組み合わせたものの合計体積百分率が２０体積％を超えないように混合することで調製されるものであり、ここで
前記成分Ａは、
前記塩基水溶液、
前記添加剤、
前記第１の腐食剤、
前記第２の腐食剤、
前記第３の腐食剤、および
水を含み、
前記成分Ｂは、
前記ポリオール、
前記乳化剤、
前記第１の泡立ち防止剤、
前記第２の泡立ち防止剤、および
水を含む請求項５〜１８のいずれかに記載の仕上げ溶液。
【請求項２３】
０．１〜１９．９体積％が前記成分Ａであり、ここで前記成分Ａは、
前記塩基水溶液を２０〜６０重量％、
前記第１の腐食剤を０．０５〜１０．０重量％、
前記第２の腐食剤を０．０５〜１０．０重量％、
前記第３の腐食剤を０．０５〜１０．０重量％、および
水を含み、
０．１〜１９．９体積％が前記成分Ｂであり、ここで前記成分Ｂは、
前記ポリオールを０．０５〜５．０重量％、
前記乳化剤を０．０５〜５．０重量％、
前記第１の泡立ち防止剤を０．０５〜５．０重量％、
前記第２の泡立ち防止剤を０．０５〜５．０重量％、および
水を含む請求項２２記載の仕上げ溶液。
【請求項２４】
４±０．５体積％が前記成分Ａであり、ここで前記成分Ａは、
４５重量％ＫＯＨ水溶液を５０重量％、
メタケイ酸ナトリウムを８．０重量％、
リン酸三ナトリウムを４．０重量％、
炭酸カリウムを３．０重量％含み、
残りが水であり、
１±０．５体積％が前記成分Ｂであり、ここで前記成分Ｂは、
プロピレングリコールを２．５０％、
Ｆｏａｍ  Ｂａｎ（登録商標）７５３Ｎを２．５０％、
Ｔｒａｎｓ３０を２．５０％、
ポリソルベート８０を１．００％含み
残りが水である含む請求項２２または２３記載の仕上げ溶液。
【請求項２５】
物体から支持材料を除去する方法であって、
ｉ）前記物体またはその一部から前記支持材料を除去するために請求項１〜１８のいずれかに記載の仕上げ溶液を与えること、および、
ｉｉ）前記物体から前記仕上げ溶液を除去すること、を含む方法。
【請求項２６】
前記支持材料は、ポリジェット方式プリント工程または熱溶解積層法（ＦＤＭ）工程で生じたものである請求項２５記載の方法。
【請求項２７】
前記仕上げ溶液の加熱をさらに含む請求項２５または２６記載の方法。
【請求項２８】
前記仕上げ溶液は、華氏１１５〜１５０度の温度まで加熱されるものであり、これは華氏０．０１度の値および間の範囲のすべてを含む請求項２５〜２７のいずれかに記載の方法。
【請求項２９】
前記仕上げ溶液を与えることには、１〜４０ｐｓｉの圧力まで前記仕上げ溶液の圧力を上げることが含まれる請求項２５〜２８のいずれかに記載の方法。
【請求項３０】
前記仕上げ溶液は、請求項１８〜２１のいずれかに記載の成分Ａ、請求項１８〜２１のいずれかに記載の成分Ｂ、および水を混合することで調製されている請求項２５〜２９のいずれかに記載の方法。
【請求項３１】
不要な材料は、ＳＲ２０、ＳＲ３０、ＳＲ３５、ＳＲ１００、ＳＲ１１０、およびその組み合わせからなる群れから選ばれる請求項２５〜３０のいずれかに記載の方法。
【請求項３２】
前記仕上げ溶液は、請求項２２〜２４のいずれかに記載の成分Ａ、請求項２２〜２４のいずれかに記載の成分Ｂ、および水を混合することで調製されている請求項２５〜２９のいずれかに記載の方法。
【請求項３３】
不要な材料は、ＳＵＰ７０５、ＳＵＰ７０６、ＳＵＰ７０８、およびその組み合わせからなる群れから選ばれる請求項２５〜２９または３２のいずれかに記載の方法。
【発明の詳細な説明】
【技術分野】
【０００１】
（参照出願）
本特許出願は、２０１８年６月２６日に出願された米国仮特許出願番号第６２／６９０２８５号の優先権を主張するものであって、その開示が参照することにより組み込まれるものである。
【０００２】
本願は概して、３Ｄプリントなどの積層造形技術によって形成された物体から不要な支持材料を除去するための流体溶液および方法に関する。このような流体溶液は物体へと噴霧可能である。
【背景技術】
【０００３】
３Ｄプリントとは、材料を逐次供給することによってコンピュータ制御の装置（例えばプリンタ）が物体を形成する工程である。すなわち物体は、例えば、スターティングプラットフォーム（プリントトレーまたは形成トレー）から物体が形成（プリント）されるように材料を付加的に堆積させるインクジェットプリンタヘッドを用いて“プリント”される。しばしば、一般的に用いられる３Ｄプリントを含む積層造形工程は、プリント中に物体の局所を支持する目的で、追加的な材料（支持材料）のプリントを必要とする。この支持材料は物体を支え、垂れ下がり(sagging)などの問題を防ぐ。最終的には、例えばプリントの終了後に、支持材料の一部またはすべてを除去することが望ましいものとなり得る。さらに、３Ｄプリント物体は、粗い、未仕上げの表面を有するものとなり得る。こうした表面は、積層造形工程中にどう材料がプリントされたかが分かる形成線を示すものとなり得る。本明細書においては特に注記しない限り、“仕上げ”との用語は、完成物体を作り出すために３Ｄプリント物体から不要な材料を除去することを指す。仕上げは１つ以上の工程、すなわち、不要な金属粉の除去、不要なプリント材料の除去、不要な支持材料の除去、および／または、粗い表面の平滑化、を含み得るが、これに限定されるものではない。３Ｄプリント業界におけるように、仕上げが“洗浄”と呼ばれる場合もあり得る。
【０００４】
支持材料は複雑な形状を有する場合があり、物体を複数個所で支持するために大きくなる場合もある。さらに積層造形は層状に物体を印刷するものなので、層のエッジが必ずしも揃うとは限らず、しばしば３Ｄプリント物体の表面仕上げが粗くなり、粗くて凸凹な外表面をもたらす。この外表面は、視覚的に魅力が乏しいだけでなく、応力集中を生じ得るもので、これは物体のテスト中または使用中に割れを生じ、早期破損へとつながり得るものである。
【０００５】
粗い表面から支持材料を除去するために、および他の不要な材料を除去するために、物体に化学物質が与えられるものとできる。これらの化学物質は溶液の形を取るものとできる。仕上げ溶液には有機系でイソプロパノール（ＩＰＡ）を含むものもあり、これは引火点が低く、取り扱いが危険となる。主に水性で、よって毒性および引火性の低い仕上げ溶液が求められている。
【発明の概要】
【０００６】
本発明に基づく仕上げ溶液は、積層造形物体から不要な材料を除去するために用いられるものとできる。仕上げ溶液は、塩基（例えば塩基水溶液）、必要に応じて第１の腐食剤、必要に応じて第２の腐食剤、必要に応じて第３の腐食剤、必要に応じて乳化剤、ポリオール、第１の泡立ち防止剤、必要に応じて第２の泡立ち防止剤、および水を含むものとできる。本発明の特定の例では、本発明に基づく仕上げ溶液は、塩基、必要に応じて添加剤、必要に応じて第１の腐食剤、必要に応じて第２の腐食剤、必要に応じて乳化剤、第１の泡立ち防止剤、必要に応じて第２の泡立ち防止剤、ポリオール、および水を含むものとできる。仕上げ溶液はアルカリ性のｐＨを有するものとできる。実施の形態においては、ｐＨは７より大きい。本発明の他の実施の形態においては、ｐＨは１０以上である。
【０００７】
本発明に基づく仕上げ溶液は、
塩基を０．０００２〜２０重量％、
必要に応じて第１の腐食剤を０．０００５〜２．５重量％、
必要に応じて第２の腐食剤を０．０００５〜２．５重量％、
必要に応じて第３の腐食剤を０．０００５〜５．０重量％、
必要に応じて乳化剤を０．０００５〜５．０重量％、
必要に応じて添加剤を最大１重量％、
ポリオールを０．３５〜４９．５重量％、
第１の泡立ち防止剤を０．００５〜１５重量％、
必要に応じて第２の泡立ち防止剤を０．００５〜１５重量％、および
水を含み、
仕上げ溶液のｐＨは１１以上である。このような仕上げ溶液の特定の例は、
塩基を０．０００２〜６重量％、
添加剤を最大１重量％、
第１の腐食剤を最大１重量％、
第１の泡立ち防止剤を０．００１〜２重量％、
ポリオールを０．００１〜２重量％、
乳化剤を０．０００５〜１重量％、および
水を含むものとでき、
仕上げ溶液のｐＨは１１以上である。
【０００８】
塩基は水溶液をなすものとでき、この場合、水溶液は１〜５０重量％が塩基である。塩基は、水酸化リチウム、水酸化ナトリウム、水酸化カリウム、水酸化ルビジウム、水酸化セシウム、水酸化マグネシウム、水酸化カルシウム、水酸化ストロンチウム、水酸化バリウムなど、およびその組み合わせから選ばれるものとできる。
【０００９】
本発明に基づく仕上げ溶液においては、硫酸ナトリウムを添加剤として用いることができる。
【００１０】
第１の腐食剤および第２の腐食剤は、炭酸水素カリウム、炭酸水素ナトリウム、炭酸カリウム、炭酸ナトリウム、リン酸アルミニウム、リン酸カルシウム、第二リン酸カルシウム、リン酸マグネシウム、リン酸一カリウム、リン酸二カリウム、リン酸三カリウム、リン酸カリウム、リン酸ナトリウム、リン酸二ナトリウム、リン酸三ナトリウム、リン酸アルミニウムナトリウム(sodium aluminum phosphate)、リン酸カリウムナトリウム(sodium potassium phosphate)、リン酸カリウムカルシウム(calcium potassium phosphate)、リン酸ナトリウムカルシウム(calcium sodium phosphate)など、およびその組み合わせから選ばれるものとできる。第１の腐食剤および第２の腐食剤は共役酸塩基対とすることができ、例えば炭酸カリウム／炭酸ナトリウム(potassium/sodium carbonate)で、第２の腐食剤は、炭酸水素カリウム／炭酸水素ナトリウム(potassium/sodium bicarbonate)である。第３の腐食剤は、ケイ酸ナトリウムまたはメタケイ酸ナトリウムとできる。
【００１１】
第１の泡立ち防止剤および第２の泡立ち防止剤は、Ｆｏａｍ  Ｂａｎ（登録商標）１３６Ｂ、Ｆｏａｍ  Ｂａｎ（登録商標）１４９、Ｆｏａｍ  Ｂａｎ（登録商標）１５２、Ｆｏａｍ  Ｂａｎ（登録商標）１５５、Ｆｏａｍ  Ｂａｎ（登録商標）１５７、Ｆｏａｍ  Ｂａｎ（登録商標）１５９、Ｆｏａｍ  Ｂａｎ（登録商標）１６９、Ｆｏａｍ  Ｂａｎ（登録商標）１８２、Ｆｏａｍ  Ｂａｎ（登録商標）２２５Ｄ、Ｆｏａｍ  Ｂａｎ（登録商標）２６０Ｄ、Ｆｏａｍ  Ｂａｎ（登録商標）２６４２、Ｆｏａｍ  Ｂａｎ（登録商標）２９０１、Ｆｏａｍ  Ｂａｎ（登録商標）３５０５、Ｆｏａｍ  Ｂａｎ（登録商標）３５２９Ｂ、Ｆｏａｍ  Ｂａｎ（登録商標）３５５５、Ｆｏａｍ  Ｂａｎ（登録商標）３５８８Ｇ、Ｆｏａｍ  Ｂａｎ（登録商標）３６３３Ｅ、Ｆｏａｍ  Ｂａｎ（登録商標）３７４４、Ｆｏａｍ  Ｂａｎ（登録商標）３８０６、Ｆｏａｍ  Ｂａｎ（登録商標）６２５、Ｆｏａｍ  Ｂａｎ（登録商標）Ｃ２７７、Ｆｏａｍ  Ｂａｎ（登録商標）ＣＬ−１００Ｅ、Ｆｏａｍ  Ｂａｎ（登録商標）ＣＬ−１２５Ｅ、Ｆｏａｍ  Ｂａｎ（登録商標）ＣＬ−１５０Ｄ、Ｆｏａｍ  Ｂａｎ（登録商標）ＨＰ７０５、Ｆｏａｍ  Ｂａｎ（登録商標）ＨＰ７１０、Ｆｏａｍ  Ｂａｎ（登録商標）ＨＰ７２０、Ｆｏａｍ  Ｂａｎ（登録商標）ＨＰ７３０、Ｆｏａｍ  Ｂａｎ（登録商標）ＨＰ７３２、Ｆｏａｍ  Ｂａｎ（登録商標）ＨＰ７３８、Ｆｏａｍ  Ｂａｎ（登録商標）ＨＰ７４０、Ｆｏａｍ  Ｂａｎ（登録商標）ＨＰ７５３、Ｆｏａｍ  Ｂａｎ（登録商標）ＨＰ７７７、Ｆｏａｍ  Ｂａｎ（登録商標）ＨＶ−８１０Ｇ、Ｆｏａｍ  Ｂａｎ（登録商標）ＨＶ−８２０Ｇ、Ｆｏａｍ  Ｂａｎ（登録商標）ＨＶ−８２１、Ｆｏａｍ  Ｂａｎ（登録商標）ＨＶ−８２５Ｇ、Ｆｏａｍ  Ｂａｎ（登録商標）ＨＶ−８６０、Ｆｏａｍ  Ｂａｎ（登録商標）ＭＳ−２９３、Ｆｏａｍ  Ｂａｎ（登録商標）ＭＳ−３０、Ｆｏａｍ  Ｂａｎ（登録商標）ＭＳ−４５５Ｎ、Ｆｏａｍ  Ｂａｎ（登録商標）ＭＳ−５２５、Ｆｏａｍ  Ｂａｎ（登録商標）ＭＳ−５５０、Ｆｏａｍ  Ｂａｎ（登録商標）ＭＳ−５７５、Ｆｏａｍ  Ｂａｎ（登録商標）ＭＳ−５Ａ、Ｆｏａｍ  Ｂａｎ（登録商標）ＭＳ−９０９Ｂ、Ｆｏａｍ  Ｂａｎ（登録商標）ＳＢ−１、Ｆｏａｍ  Ｂａｎ（登録商標）ＳＢ−２１、Ｆｏａｍ  Ｂａｎ（登録商標）ＳＢ−７３、Ｆｏａｍ  Ｂａｎ（登録商標）ＳＢ−８、Ｆｏａｍ  Ｂａｎ（登録商標）ＳＢ−８１、Ｆｏａｍ  Ｂａｎ（登録商標）ＳＢ−８８、Ｆｏａｍ  Ｂａｎ（登録商標）ＴＫ−１００、Ｆｏａｍ  Ｂａｎ（登録商標）ＴＫ−１５０、Ｆｏａｍ  Ｂａｎ（登録商標）ＴＫ−２００、Ｆｏａｍ  Ｂａｎ（登録商標）ＴＫ−２０１、Ｆｏａｍ  Ｂａｎ（登録商標）ＴＫ−７５、Ｆｏａｍ  Ｂａｎ（登録商標）ＴＳ−３６１８、Ｆｏａｍ  Ｂａｎ（登録商標）ＴＳ−７２５０、Ｆｏａｍ  Ｂａｎ（登録商標）ＸＲＭ−３５９９Ｂ、Ｔｒａｎｓ３０など、およびその組み合わせから選ばれるものとできる。
【００１２】
ポリオールは、エチレングリコール、プロピレングリコール、メトキシトリグリコール、エトキシトリグリコール、ブトキシトリグリコール、ジエチレングリコールｎ−ブチル３０エーテルアセテート、ジエチレングリコールモノブチルエーテル、エチレングリコールｎ−ブチルエーテルアセテート、エチレングリコールモノブチルエーテル、ジエチレングリコールモノエチルエーテル、ＤＯＷＡＮＯＬ（登録商標）ＤＰＨ２５５、エチレングリコールフェニルエーテル、ジエチレングリコールモノヘキシルエーテル、エチレングリコールモノヘキシルエーテル、ジエチレングリコールモノメチルエーテル、エチレングリコールモノプロピルエーテル、ジプロピレングリコールメチルエーテル、ジプロピレングリコールメチルエーテルアセテート、ジプロピレングリコールｎ−ブチルエーテル、プロピレングリコールジアセテート、プロピレングリコールメチルエーテル、プロピレングリコールモノメチルエーテルアセテート、プロピレングリコールｎ−ブチルエーテル、プロピレングリコールフェニルエーテル、トリプロピレングリコールメチルエーテル、トリプロピレングリコールｎ−ブチルエーテル、ジプロピレングリコールジメチルエーテル、２−ブトキシエタノールなど、およびその組み合わせから選ばれるものとできる。
【００１３】
乳化剤は、ポリソルベート、石鹸、脂肪酸スルホン酸塩(fatty acid sulfonates)、エトキシ化プロピレングリコールなどのエトキシ化物、レシチン、ポリグルコン酸塩、第４級アンモニウム脂肪酸付加物(quaternary ammonium fatty acid adducts)、リグニンスルホン酸塩、ドデシル硫酸ナトリウム、ラウリルジメチルアミンオキシド、臭化セチルトリメチルアンモニウム（ＣＴＡＢ）、ポリエトキシ化アルコール、ポリオキシエチレンソルビタン、オクトキシノール、胆汁塩（デオキシコール酸ナトリウム、コール酸ナトリウム）、ポリオキシルヒマシ油、シクロデキストリン、カプリル酸ナトリウム、ポリソルベート２０、ポリソルベート４０、ポリソルベート６０、ポリソルベート８０など、およびその組み合わせから選ばれるものとできる。
【００１４】
本発明に基づく仕上げ溶液は、
水酸化カリウム４５重量％の水酸化カリウム水溶液である塩基、
硫酸ナトリウムである添加剤、
炭酸水素ナトリウムである第１の腐食剤、
炭酸カリウムである第２の腐食剤、
Ｆｏａｍ  Ｂａｎ（登録商標）７５３Ｎである第１の泡立ち防止剤、
Ｔｒａｎｓ３０である第２の泡立ち防止剤、
プロピレングリコールであるポリオール、および
ポリソルベート８０である乳化剤を含むものとできる。
【００１５】
本発明に基づく仕上げ溶液は、
塩基が水酸化カリウム４５重量％の水溶液であり、
第１の腐食剤が炭酸カリウムであり、
第２の腐食剤がリン酸三ナトリウムであり、
第３の腐食剤がメタケイ酸ナトリウムであり、
ポリオールがプロピレングリコールであり、
乳化剤がポリソルベート８０であり、
第１の泡立ち防止剤がＴｒａｎｓ３０であり、
第２の泡立ち防止剤がＦｏａｍ  Ｂａｎ（登録商標）７５３Ｎであるものとできる。
【００１６】
本発明に基づく仕上げ溶液は、成分Ａ、成分Ｂ、および水を、成分Ａと成分Ｂを組み合わせたものの合計体積百分率が２０体積％を超えないように混合することで調製されるものとできる。成分Ａは、塩基水溶液、添加剤、第１の腐食剤、第２の腐食剤、および水を含み、成分ＡのｐＨが１３以上であるものとできる。成分Ｂは、第１の泡立ち防止剤、第２の泡立ち防止剤、ポリオール、乳化剤、および水を含むものとできる。一例において、このような仕上げ溶液は、
０．１〜１９．９体積％が成分Ａであり、ここで成分Ａは、
塩基水溶液を２０〜６０重量％、
添加剤を最大５重量％、
第１の腐食剤を最大５重量％、
第２の腐食剤を最大５重量％、および
水を含み、
０．１〜１９．９体積％が成分Ｂであり、ここで成分Ｂは、
第１の泡立ち防止剤を最大１０重量％、
第２の泡立ち防止剤を最大１０重量％、
ポリオールを１〜１０重量％、乳化剤を０．５〜５重量％、および水を含む。
【００１７】
より具体的な例では、仕上げ溶液は、
４±０．５体積％が成分Ａであり、ここで成分Ａは、
水酸化カリウム４５重量％の水酸化カリウム水溶液を５０重量％、
硫酸ナトリウムを１重量％、
炭酸水素ナトリウムを０．１重量％、
炭酸カリウムを０．１重量％、および
水を４８．８重量％含み、
４±０．５体積％が成分Ｂであり、ここで成分Ｂは、
Ｆｏａｍ  Ｂａｎ（登録商標）７５３Ｎを２．５重量％、
Ｔｒａｎｓ３０を２．５重量％、
プロピレングリコールを２．５重量％、
ポリソルベート８０を１重量％、および
水を９１．５重量％含む。
【００１８】
本発明に基づく仕上げ溶液は、成分Ａ、成分Ｂ、および水を、成分Ａと成分Ｂを組み合わせたものの合計体積百分率が２０体積％を超えないように混合することで調製されるものとでき、ここで
成分Ａは、
塩基水溶液、
添加剤、
第１の腐食剤、
第２の腐食剤、
第３の腐食剤、および
水を含み、
成分Ｂは、
ポリオール、
乳化剤、
第１の泡立ち防止剤、
第２の泡立ち防止剤、および
水を含む。
【００１９】
特定の例において、このような仕上げ溶液は、
０．１〜１９．９体積％が成分Ａであり、ここで成分Ａは、
塩基水溶液を２０〜６０重量％、
第１の腐食剤を０．０５〜１０．０重量％、
第２の腐食剤を０．０５〜１０．０重量％、
第３の腐食剤を０．０５〜１０．０重量％、および
水を含み、
０．１〜１９．９体積％が成分Ｂであり、ここで成分Ｂは、
ポリオールを０．０５〜５．０重量％、
乳化剤を０．０５〜５．０重量％、
第１の泡立ち防止剤を０．０５〜５．０重量％、
第２の泡立ち防止剤を０．０５〜５．０重量％、および
水を含むものとできる。
【００２０】
より具体的な例では、仕上げ溶液は、
４±０．５体積％が成分Ａであり、ここで成分Ａは、
４５重量％ＫＯＨ水溶液を５０重量％、
メタケイ酸ナトリウムを８．０重量％、
リン酸三ナトリウムを４．０重量％、
炭酸カリウムを３．０重量％含み、
残りが水であり、
１±０．５体積％が成分Ｂであり、ここで成分Ｂは、
プロピレングリコールを２．５０％、
Ｆｏａｍ  Ｂａｎ（登録商標）７５３Ｎを２．５０％、
Ｔｒａｎｓ３０を２．５０％、
ポリソルベート８０を１．００％含み
残りが水であるものとできる。
【００２１】
支持材料の除去方法は、ｉ）物体またはその一部から支持材料を除去するために（例えば物体に対して浸漬噴霧または物体を浸漬することで）本発明の仕上げ溶液を与えること、および、ｉｉ）物体から仕上げ溶液を除去すること、を含むものとできる。支持材料は、ポリジェット方式プリント工程または熱溶解積層法（ＦＤＭ）工程で生じたものとできる。該方法はさらに仕上げ溶液の加熱を含むものとでき、ここで仕上げ溶液は、華氏１１５〜１５０度の温度まで加熱されるものであり、これは華氏０．０１度の値および間の範囲のすべてを含み、仕上げ溶液を与えることには、１〜４０ｐｓｉの圧力まで仕上げ溶液の圧力を上げることが含まれる。
【００２２】
本発明の方法は、本発明の成分Ａ、本発明の成分Ｂ、および水を混合することで調製された仕上げ溶液を用いることを含むものとできる。
【００２３】
本発明の方法は、ＳＲ２０、ＳＲ３０、ＳＲ３５、ＳＲ１００、ＳＲ１１０など、およびその組み合わせ、またはＳＵＰ７０５、ＳＵＰ７０６、ＳＵＰ７０８など、およびその組み合わせから選ばれる不要な材料を除去するために用いられるものとできる。
【図面の簡単な説明】
【００２４】
本発明の本質および目的をより完璧に理解してもらうために、添付の図面と共に以下の詳細な説明を参照されたい。
【図１Ａ】図１Ａ〜１Ｅは、熱溶解積層法（ＦＤＭ）によって形成された物体（キューブ）の写真である。図１Ａは、金属メッシュの上に載った仕上げ前の物体を示す。
【図１Ｂ】図１Ｂは、仕上げ前の物体を示す。
【図１Ｃ】図１Ｃは、本発明に基づく仕上げ溶液を用いた１２０分間の仕上げ後の物体を示す。
【図１Ｄ】図１Ｄは、本発明に基づく仕上げ溶液を用いた１８０分間の仕上げ後の物体を示す。
【図１Ｅ】図１Ｅは、本発明に基づく仕上げ溶液を用いた２４０分間の仕上げ後の物体を示す。
【図１Ｆ】図１Ｆは、本発明に基づく仕上げ溶液を用いた３００分間の仕上げ後の物体を示す。
【図２Ａ】図２Ａ〜２Ｅは、ＦＤＭによって形成された物体（チェーン）の写真である。図１Ａは、仕上げ前の物体の上面を示す。
【図２Ｂ】図１Ｂは、仕上げ前の物体の底面を示す。
【図２Ｃ】図２Ｃは、本発明に基づく仕上げ溶液を用いた１２０分間の仕上げ後の物体の上面を示す。
【図２Ｄ】図２Ｄは、本発明に基づく仕上げ溶液を用いた１２０分間の仕上げ後の物体の底面を示す。
【図２Ｅ】図２Ｅは、本発明に基づく仕上げ溶液を用いた１２０分間の仕上げ後の、異なる姿勢に向けられた物体の上面を示す。
【図３】図３は、仕上げ溶液を調製し、３Ｄプリント物体に該仕上げ溶液を噴霧するために利用可能な装置の概略図である。図３の数字は、水インプットライン（１）、第１のボリュメトリック・ディスペンサ（２）、成分Ａコンテナ（３）、第２のボリュメトリック・ディスペンサ（４）、成分Ｂコンテナ（５）、仕上げ溶液インプットライン（６）、ポンプ（７）、バルブ（８）、上方スプレーノズル（９）、下方スプレーノズル（１０）、ヒータ（１１）、タンク（１２）、支持トレー（１４）、装置ハウジング（１５）を特定する。
【図４】図４は、本発明に基づく仕上げ溶液を用いる方法のフローチャートである。
【発明を実施するための形態】
【００２５】
以下、本発明を具体的な例に基づいて説明するが、他の例（明細書中で説明された利点および特徴のすべてを提供するものではない例も含む）もまた本発明の範囲内となる。仕上げ溶液の組成、および／または３Ｄプリント物体の仕上げ方法に対するさまざまな変更が、本発明の範囲から逸脱することなくなし得るものである。
【００２６】
以下には数値範囲が開示されている。当該範囲は下限値（ＬＬＶ）と上限値（ＵＬＶ）を提示する。特に明記されていない限り、ＬＬＶ、ＵＬＶ、およびＬＬＶとＵＬＶの間のすべての値が当該範囲の一部となる。
【００２７】
本開示は、ＦＭＤおよび／またはポリジェット方式３Ｄプリント物体から不要な材料を除去するための仕上げ溶液を説明するものである。未仕上げの物体の不要な材料は、本発明に基づく仕上げ溶液によって溶解され、こうすることで完成物体を提供する。
【００２８】
本明細書においては特に注記しない限り、“支持材料”の用語は、積層造形工程中に物体の局所を支持するように効果的に配置された材料を指すが、これは製造工程終了後には不要なものとなる。支持材料は製造中の物体と同じ材料からなるものであってもよいし、異なる材料からできていてもよい。仕上げ中に除去可能な材料には、ポリジェット方式３Ｄプリントで用いられる材料（例えばＳＵＰ７０５、ＳＵＰ７０６、ＳＵＰ７０７、ＳＵＰ７０８、およびその組み合わせ）、および／またはＦＤＭ３Ｄプリントで用いられる材料（例えばＳＲ２０、ＳＲ３０、ＳＲ３５、ＳＲ１００、ＳＲ１１０、およびその組み合わせ）が含まれるが、これに限定されるものではない。
【００２９】
仕上げ処理のあるものは機械的な性質を持ち（例えばサンディングなどの研磨技術）、他のものは機械的処理と化学的処理の組み合わせである。化学的仕上げ溶液は、腐食性のものとできる。不要な材料（例えば不要な支持材料）を除去するために化学的仕上げ溶液を用いる一般的な装置においては、未仕上げの３Ｄプリント物体が不要な材料を除去する処理を受け、これにより完成物体を提供する。このような処理の１つでは、未仕上げの物体が、液体仕上げ溶液の入った（例えば少なくとも一部が満たされた）タンク内に投入（例えば部分的にあるいは完全に浸漬）される。仕上げ溶液内にある間、物体は、物体から不要な材料を除去するために機械的アジテーション(agitation)、研磨、および／または加熱を受けるものとできる。機械的アジテーションは、液体仕上げ溶液を（例えばポンプを介して）動かすことによって、および／または超音波を用いることによって発生し得る。このような処理の他の例においては、物体が液体の噴霧を受ける。この処理では、物体はチャンバ内に置かれ、ポンプによって液体仕上げ溶液が１つ以上のノズルを強制的に通過させられ、これが仕上げ溶液を物体へ与えると共に物体を機械的にアジテート(agitates)する。このような処理においては、液体は支持材料を溶解するための化学溶剤を含み、これにより物体の形を仕上げる、またはほぼ仕上げるものとできる。仕上げ溶液を所望の温度に維持するために熱源からの熱が用いられてもよい。支持材料は、熱的に、化学的に、機械的に、あるいはこれらの一般的処理の２つ以上を組み合わせることで除去されるものとできる。
【００３０】
本発明に基づく仕上げ溶液は、不要な材料を除去するために用いられるものとできる。仕上げ溶液は、塩基（例えば塩基水溶液）、必要に応じて第１の腐食剤、必要に応じて第２の腐食剤、必要に応じて第３の腐食剤、必要に応じて乳化剤、ポリオール、第１の泡立ち防止剤、必要に応じて第２の泡立ち防止剤、および水を含むものとできる。特定の例では、本発明に基づく仕上げ溶液は、塩基、必要に応じて添加剤、必要に応じて第１の腐食剤、必要に応じて第２の腐食剤、必要に応じて乳化剤、第１の泡立ち防止剤、必要に応じて第２の泡立ち防止剤、ポリオール、および水を含むものとできる。仕上げ溶液は塩基性ｐＨを有するものとできる。多く例において、塩基性ｐＨは７より大きい。他の多くの例においては、塩基性ｐＨは１０以上である。
【００３１】
本発明に基づく仕上げ溶液は、不要な材料を除去するための仕上げ溶液とすることができる。仕上げ溶液は、
（ａ）塩基を０．０００２〜２０重量％（０．０００１％の値および間の範囲のすべてを含む）、
（ｂ）必要に応じて添加剤を最大１重量％（０．０００１％の値および間の範囲のすべてを含む）、
（ｃ）必要に応じて第１の腐食剤を０．０００５〜２．５重量％（０．０００１％の値および間の範囲のすべてを含む）、
（ｄ）必要に応じて第２の腐食剤を０．０００５〜２．５重量％（０．０００１％の値および間の範囲のすべてを含む）、
（ｅ）必要に応じて第３の腐食剤を０．０００５〜２．５重量％（０．０００１％の値および間の範囲のすべてを含む）、
（ｆ）第１の泡立ち防止剤を０．００５〜１５重量％（０．０００１％の値および間の範囲のすべてを含む）、
（ｇ）必要に応じて第２の泡立ち防止剤を０．００５〜１５重量％（０．０００１％の値および間の範囲のすべてを含む）、
（ｈ）ポリオールを０．３５〜４９．５重量％（０．０００１％の値および間の範囲のすべてを含む）、
（ｉ）乳化剤を０．０００５〜５重量％（０．０００１％の値および間の範囲のすべてを含む）、および
（ｊ）水（例えばこの仕上げ溶液の残りは水であってよい）を含むものとできる。
【００３２】
特定の例において、本発明に基づく仕上げ溶液は、不要な材料を除去するための仕上げ溶液とすることができる。仕上げ溶液は、
（ａ）塩基を０．０００２〜６重量％（０．０００１％の値および間の範囲のすべてを含む）、
（ｂ）必要に応じて添加剤を最大１重量％（０．０００１％の値および間の範囲のすべてを含む）、
（ｃ）必要に応じて第１の腐食剤を最大１重量％（０．０００１％の値および間の範囲のすべてを含む）、
（ｄ）必要に応じて第２の腐食剤を最大１重量％（０．０００１％の値および間の範囲のすべてを含む）、
（ｅ）第１の泡立ち防止剤を０．００１〜２重量％（０．０００１％の値および間の範囲のすべてを含む）、
（ｆ）必要に応じて第２の泡立ち防止剤を最大２重量％（０．０００１％の値および間の範囲のすべてを含む）、
（ｇ）ポリオールを０．００１〜２重量％（０．０００１％の値および間の範囲のすべてを含む）、
（ｆ）乳化剤を０．０００５〜１重量％（０．０００１％の値および間の範囲のすべてを含む）、および
（ｇ）水（例えばこの仕上げ溶液の残りは水であってよい）を含むものとできる。
【００３３】
本発明に基づく仕上げ溶液は、単一の溶液（例えばあらかじめ混合された溶液）であってもよいし、あるいは、溶液（例えば水で薄められていてもいなくてもよい）を組み合わせることで調製されるものであってもよく、これらは混合されることで仕上げ溶液を生成する。
【００３４】
本発明に基づく仕上げ溶液は、３Ｄプリント物体から不要な材料を除去するために用いられるものとできる。仕上げ溶液は、
成分Ａを０．１〜１９．９体積％（０．０１％の値および間の範囲のすべてを含む）、
成分Ｂを０．１〜１９．９体積％（０．０１％の値および間の範囲のすべてを含む）、および
水（例えばこの仕上げ溶液の残りは水であってよい）を含むものとでき、ここで成分ＡおよびＢを組み合わせたものは２０体積％を超えないものである。
【００３５】
成分Ａは、
（ａ）塩基水溶液、
（ｂ）添加剤、
（ｃ）第１の腐食剤、
（ｄ）第２の腐食剤、および
（ｅ）水（例えば成分Ａの残りは水であってよい）を含むものとできる。
【００３６】
成分Ｂは、
（ａ）第１の泡立ち防止剤、
（ｂ）第２の泡立ち防止剤、
（ｃ）ポリオール、
（ｄ）乳化剤、および
（ｅ）水（例えば成分Ｂの残りは水であってよい）を含むものとできる。
【００３７】
仕上げ溶液の残りは水とすることができる。
【００３８】
本発明に基づく仕上げ溶液は、
（ａ）成分Ａを０．１〜１９．９体積％（０．１％の値および間の範囲のすべてを含む）、
（ｂ）成分Ｂを０．１〜１９体積％（０．１％の値および間の範囲のすべてを含む）、および
（ｃ）水（例えばこの仕上げ溶液の残りは水であってよい）を含むものとでき、ここで成分Ａと成分Ｂの合計体積百分率が２０％を超えないものである。
【００３９】
成分Ａは、
（ａ）塩基水溶液、
（ｂ）第１の腐食剤、
（ｃ）第２の腐食剤、
（ｄ）第３の腐食剤、および
（ｅ）水（例えば成分Ａの残りは水であってよい）を含むものとできる。
【００４０】
成分Ｂは、
（ａ）第１の泡立ち防止剤、
（ｂ）第２の泡立ち防止剤、
（ｃ）ポリオール、
（ｄ）乳化剤、および
（ｅ）水（例えば成分Ｂの残りは水であってよい）を含むものとできる。
【００４１】
仕上げ溶液の残りは水とすることができる。
【００４２】
本発明に基づく仕上げ溶液は、３Ｄプリント物体から不要な材料を除去するために用いられるものとできる。仕上げ溶液は、
成分Ａを０．１〜１９．９体積％（０．０１％の値および間の範囲のすべてを含む）、
成分Ｂを０．１〜１９．９体積％（０．０１％の値および間の範囲のすべてを含む）、および
水（例えばこの仕上げ溶液の残りは水であってよい）を含むものとでき、ここで成分ＡおよびＢを組み合わせたものは２０体積％を超えないものである。
【００４３】
成分Ａは、
（ａ）塩基水溶液を２０〜６０重量％（０．１％の値および間の範囲のすべてを含む）、ここで塩基水溶液は、塩基（例えばＫＯＨ）が１〜５０重量％、
（ｂ）必要に応じて添加剤を最大５重量％（０．１％の値および間の範囲のすべてを含む）、
（ｃ）必要に応じて第１の腐食剤を最大５重量％（０．１％の値および間の範囲のすべてを含む）、
（ｄ）必要に応じて第２の腐食剤を最大５重量％（０．１％の値および間の範囲のすべてを含む）、および
（ｅ）水（例えば成分Ａの残りは水であってよい）を含むものとできる。
【００４４】
成分Ｂは、
（ａ）第１の泡立ち防止剤を１〜１０重量％（０．１％の値および間の範囲のすべてを含む）、
（ｂ）必要に応じて第２の泡立ち防止剤を最大１０重量％（０．１％の値および間の範囲のすべてを含む）、
（ｃ）ポリオールを１〜１０重量％（０．１％の値および間の範囲のすべてを含む）、
（ｄ）乳化剤を０．５〜５重量％（０．０１％の値および間の範囲のすべてを含む）、および
（ｅ）水（例えば成分Ｂの残りは水であってよい）を含むものとできる。
【００４５】
仕上げ溶液の残りは水である。
【００４６】
さもなくば、本発明に基づく仕上げ溶液は、
（ａ）成分Ａを１〜９９体積％含むものとでき、
（ｂ）残りは成分Ｂである。
【００４７】
本発明に基づく仕上げ溶液は、例えばポリジェット技術、ＦＤＭ技術、またはその組み合わせによって作成された３Ｄプリント物体を仕上げる（例えば支持材料を除去する）ことが可能なものとできる。特定の理論に縛られるつもりはないが、成分Ａおよび成分Ｂの量が変わることで、さまざまなタイプの材料を仕上げる仕上げ溶液の能力が変わってくるものと予想される。例えば、４体積％の成分Ａ、４体積％の成分Ｂ、および９２体積％の水からなる混合物を用いることで、ＦＤＭ技術によって作成された物体を効果的に仕上げることができる。
【００４８】
塩基を用いて所望のｐＨ（例えばｐＨ１０以上）の仕上げ溶液を作ることができる。本発明に基づく仕上げ溶液は、塩基または塩基水溶液を仕上げ溶液の他の成分および／または要素に加えることで調製可能である。塩基水溶液は、水と塩基からなる。好適な塩基（例えば塩基水溶液で用いられるもの）の非制限的な例には、ＬｉＯＨ、ＮａＯＨ、ＫＯＨ、ＲｂＯＨ、ＣｓＯＨ、Ｍｇ（ＯＨ）2、Ｃａ（ＯＨ）2、Ｓｒ（ＯＨ）2、Ｂａ（ＯＨ）2など、およびその組み合わせなどの水酸化物塩基が含まれる。本発明に好適な塩基は、水に１〜５０重量％とできる。特定の例においては、塩基は、４５重量％が塩基の水溶液（例えばシグマアルドリッチ社によって販売されている水酸化カリウム溶液（Ｈ2ＯにＫＯＨが４５重量％）など）として提供される。本発明に基づく仕上げ溶液を調製するための成分と混合される場合には、塩基は仕上げ溶液の総重量に対して、仕上げ溶液の０．０００２〜６重量％（０．０００１％の値および間の範囲のすべてを含む）を占めるものとできる。
【００４９】
仕上げ溶液には添加剤が存在するものとできる。添加剤は、例えば３Ｄプリント物体を仕上げるために作られた装置内のタンクを満たすために十分なボリュームを与えることを除けば、仕上げ溶液の機能にはほとんどまたは全く影響を与えない安価な成分である。添加剤は、ナトリウム塩および硫酸塩とすることができるが、これに限定されるものではない。一例として、添加剤は硫酸ナトリウムであってもよい。例えば添加剤は、仕上げ溶液の総重量の最大１％（０．０００１％の値および間の範囲のすべてを含む）を占めるものとできる。
【００５０】
本発明に基づく仕上げ溶液には第１の腐食剤が存在するものとできる。第１の腐食剤は、仕上げ溶液に所望のｐＨ（例えばｐＨ１０以上）を与えるために用いられるものとできる。第１の腐食剤の例には、炭酸水素カリウム、炭酸水素ナトリウム、炭酸カリウム、炭酸ナトリウムなどが含まれるが、これに限定されるものではない。例えば第１の腐食剤は、仕上げ溶液の総重量の最大１％（０．０００１％の値および間の範囲のすべてを含む）を占めるものとできる。
【００５１】
本発明に基づく仕上げ溶液には、必要に応じて第２の腐食剤が存在するものとできる。第２の腐食剤は、仕上げ溶液に所望のｐＨ（例えばｐＨ１０以上）を与えるために用いられるものとできる。第２の腐食剤の例には、炭酸水素カリウム、炭酸水素ナトリウム、炭酸カリウム、炭酸ナトリウム、リン酸アルミニウム、第二リン酸カルシウム、リン酸三カルシウム、リン酸マグネシウム、リン酸カリウム、リン酸二カリウム、リン酸三カリウム、リン酸ナトリウム、リン酸二ナトリウム、リン酸三ナトリウム、リン酸アルミニウムナトリウム、リン酸カリウムナトリウム、リン酸カリウムカルシウム、リン酸ナトリウムカルシウムなどが含まれるが、これに限定されるものではない。第１および第２の腐食剤が存在する場合には、第１および第２の腐食剤は必要に応じて、共役酸塩基対であってもよい（例えばＨＣＯ3-とＣＯ32-）。例えば第２の腐食剤は、仕上げ溶液の総重量の最大１％（０．０００１％の値および間の範囲のすべてを含む）を占めるものとできる。
【００５２】
本発明に基づく仕上げ溶液には、必要に応じて第３の腐食剤が存在するものとできる。第３の腐食剤は、仕上げ溶液に所望のｐＨ（例えばｐＨ１０以上）を与えるために用いられるものとできる。第３の腐食剤の例には、あらゆる比率および組成のケイ酸ナトリウムまたはメタケイ酸ナトリウム（例えば酸化ナトリウム、Ｎａ2Ｏ、ＳｉＯ2などの組み合わせ）が含まれ、これは水ガラスの名でも知られ、ＳｉＯ2：Ｎａ2Ｏ重量比の異なるさまざまなグレードのケイ酸ナトリウムが存在するものだが、これに限定されるものではない。
【００５３】
本発明の仕上げ溶液には、ポリオールが存在するものとでき、このポリオールはポリジェット方式および／またはＦＤＭプリント技術でよく使われる樹脂および支持材料に見い出される有機材料などを溶解するのに役立ち得る。ポリオールはグリコールまたはグリコールエーテルとすることができる。ポリオールの非制限的な例には、エチレングリコール、プロピレングリコール、グリセロール、メトキシトリグリコール、エトキシトリグリコール、ブトキシトリグリコール、ジエチレングリコールｎ−ブチル３０エーテルアセテート、ジエチレングリコールモノブチルエーテル、エチレングリコールｎ−ブチルエーテルアセテート、エチレングリコールモノブチルエーテル、ジエチレングリコールモノエチルエーテル、ＤＯＷＡＮＯＬ（登録商標）ＤＰＨ２５５、エチレングリコールフェニルエーテル、ジエチレングリコールモノヘキシルエーテル、エチレングリコールモノヘキシルエーテル、ジエチレングリコールモノメチルエーテル、エチレングリコールモノプロピルエーテル、ジプロピレングリコールメチルエーテル、ジプロピレングリコールメチルエーテルアセテート、ジプロピレングリコールｎ−ブチルエーテル、プロピレングリコールジアセテート、プロピレングリコールメチルエーテル、プロピレングリコールモノメチルエーテルアセテート、プロピレングリコールｎ−ブチルエーテル、プロピレングリコールフェニルエーテル、トリプロピレングリコールメチルエーテル、トリプロピレングリコールｎ−ブチルエーテル、ジプロピレングリコールジメチルエーテル、２−ブトキシエタノールなど、およびその組み合わせが含まれる。例えばポリオールは、仕上げ溶液の総重量の０．００１〜２％（０．０００１％の値および間の範囲のすべてを含む）を占めるものとできる。
【００５４】
本発明の仕上げ溶液は、少なくとも一種類の泡立ち防止剤（“消泡剤”または“泡止め剤”とも呼ばれる）を含むものとできる。このような泡立ち防止剤（例えば少なくとも一種類の泡立ち防止剤）は、仕上げ溶液の泡立ちを抑えるために用いられるものとできる。泡立ち防止剤は例えば、シリコーンおよび／または合成炭化水素を含む物質とすることができる。泡立ち防止剤の好適な例には、Ｆｏａｍ  Ｂａｎ（登録商標）１３６Ｂ、Ｆｏａｍ  Ｂａｎ（登録商標）１４９、Ｆｏａｍ  Ｂａｎ（登録商標）１５２、Ｆｏａｍ  Ｂａｎ（登録商標）１５５、Ｆｏａｍ  Ｂａｎ（登録商標）１５７、Ｆｏａｍ  Ｂａｎ（登録商標）１５９、Ｆｏａｍ  Ｂａｎ（登録商標）１６９、Ｆｏａｍ  Ｂａｎ（登録商標）１８２、Ｆｏａｍ  Ｂａｎ（登録商標）２２５Ｄ、Ｆｏａｍ  Ｂａｎ（登録商標）２６０Ｄ、Ｆｏａｍ  Ｂａｎ（登録商標）２６４２、Ｆｏａｍ  Ｂａｎ（登録商標）２９０１、Ｆｏａｍ  Ｂａｎ（登録商標）３５０５、Ｆｏａｍ  Ｂａｎ（登録商標）３５２９Ｂ、Ｆｏａｍ  Ｂａｎ（登録商標）３５５５、Ｆｏａｍ  Ｂａｎ（登録商標）３５８８Ｇ、Ｆｏａｍ  Ｂａｎ（登録商標）３６３３Ｅ、Ｆｏａｍ  Ｂａｎ（登録商標）３７４４、Ｆｏａｍ  Ｂａｎ（登録商標）３８０６、Ｆｏａｍ  Ｂａｎ（登録商標）６２５、Ｆｏａｍ  Ｂａｎ（登録商標）Ｃ２７７、Ｆｏａｍ  Ｂａｎ（登録商標）ＣＬ−１００Ｅ、Ｆｏａｍ  Ｂａｎ（登録商標）ＣＬ−１２５Ｅ、Ｆｏａｍ  Ｂａｎ（登録商標）ＣＬ−１５０Ｄ、Ｆｏａｍ  Ｂａｎ（登録商標）ＨＰ７０５、Ｆｏａｍ  Ｂａｎ（登録商標）ＨＰ７１０、Ｆｏａｍ  Ｂａｎ（登録商標）ＨＰ７２０、Ｆｏａｍ  Ｂａｎ（登録商標）ＨＰ７３０、Ｆｏａｍ  Ｂａｎ（登録商標）ＨＰ７３２、Ｆｏａｍ  Ｂａｎ（登録商標）ＨＰ７３８、Ｆｏａｍ  Ｂａｎ（登録商標）ＨＰ７４０、Ｆｏａｍ  Ｂａｎ（登録商標）ＨＰ７５３、Ｆｏａｍ  Ｂａｎ（登録商標）ＨＰ７７７、Ｆｏａｍ  Ｂａｎ（登録商標）ＨＶ−８１０Ｇ、Ｆｏａｍ  Ｂａｎ（登録商標）ＨＶ−８２０Ｇ、Ｆｏａｍ  Ｂａｎ（登録商標）ＨＶ−８２１、Ｆｏａｍ  Ｂａｎ（登録商標）ＨＶ−８２５Ｇ、Ｆｏａｍ  Ｂａｎ（登録商標）ＨＶ−８６０、Ｆｏａｍ  Ｂａｎ（登録商標）ＭＳ−２９３、Ｆｏａｍ  Ｂａｎ（登録商標）ＭＳ−３０、Ｆｏａｍ  Ｂａｎ（登録商標）ＭＳ−４５５Ｎ、Ｆｏａｍ  Ｂａｎ（登録商標）ＭＳ−５２５、Ｆｏａｍ  Ｂａｎ（登録商標）ＭＳ−５５０、Ｆｏａｍ  Ｂａｎ（登録商標）ＭＳ−５７５、Ｆｏａｍ  Ｂａｎ（登録商標）ＭＳ−５Ａ、Ｆｏａｍ  Ｂａｎ（登録商標）ＭＳ−９０９Ｂ、Ｆｏａｍ  Ｂａｎ（登録商標）ＳＢ−１、Ｆｏａｍ  Ｂａｎ（登録商標）ＳＢ−２１、Ｆｏａｍ  Ｂａｎ（登録商標）ＳＢ−７３、Ｆｏａｍ  Ｂａｎ（登録商標）ＳＢ−８、Ｆｏａｍ  Ｂａｎ（登録商標）ＳＢ−８１、Ｆｏａｍ  Ｂａｎ（登録商標）ＳＢ−８８、Ｆｏａｍ  Ｂａｎ（登録商標）ＴＫ−１００、Ｆｏａｍ  Ｂａｎ（登録商標）ＴＫ−１５０、Ｆｏａｍ  Ｂａｎ（登録商標）ＴＫ−２００、Ｆｏａｍ  Ｂａｎ（登録商標）ＴＫ−２０１、Ｆｏａｍ  Ｂａｎ（登録商標）ＴＫ−７５、Ｆｏａｍ  Ｂａｎ（登録商標）ＴＳ−３６１８、Ｆｏａｍ  Ｂａｎ（登録商標）ＴＳ−７２５０、Ｆｏａｍ  Ｂａｎ（登録商標）ＸＲＭ−３５９９Ｂ、Ｔｒａｎｓ３０など、およびその組み合わせが含まれるが、これに限定されるものではない。例えば本発明に基づく仕上げ溶液は、第１の泡立ち防止剤が、仕上げ溶液の総重量に対して０．００１〜２重量％（０．０００１％の値および間の範囲のすべてを含む）、第２の泡立ち防止剤が、仕上げ溶液の総重量に対して最大２重量％（０．０００１％の値および間の範囲のすべてを含む）とできる。一例として、本発明に基づく仕上げ溶液は、第１の泡立ち防止剤が、仕上げ溶液の総重量に対して０．０１〜２重量％（０．００１％の値および間の範囲のすべてを含む）、第２の泡立ち防止剤が用いられないものとできる。
【００５５】
仕上げ溶液は、この仕上げ溶液が有機層と水層に分離するまでにかかる時間を延ばすのに役立つように、乳化剤を含むものとできる。乳化剤は界面活性剤とも呼ばれる。界面活性剤／乳化剤の例には、ポリソルベート（例えばポリソルベート２０、ポリソルベート４０、ポリソルベート６０、ポリソルベート８０）、カプリル酸ナトリウム、石鹸（遊離脂肪酸塩）、脂肪酸スルホン酸塩（例えばラウリル硫酸ナトリウム（ＳＬＳ））、エトキシ化物（例えばエトキシ化プロピレングリコール）、レシチン、ポリグルコン酸塩（例えば短鎖でんぷん）、第４級アンモニウム脂肪酸付加物（例えば柔軟剤としてよく用いられる第４級アンモニウム(ammonium quaternary)）、リグニンスルホン酸塩、ラウリルジメチルアミンオキシド、臭化セチルトリメチルアンモニウム（ＣＴＡＢ）、ポリエトキシ化アルコール、ポリオキシエチレンソルビタン、オクトキシノール、胆汁塩（例えばデオキシコール酸ナトリウム、コール酸ナトリウムなど）、ポリオキシルヒマシ油、シクロデキストリンなど、およびその組み合わせが含まれるが、これに限定されるものではない。乳化剤は、仕上げ溶液の総重量の０．０００５〜１％（０．０００１％の値および間の範囲のすべてを含む）を占めるものとできる。
【００５６】
本発明に基づく仕上げ溶液の特定の例は、
（ａ）成分Ａを０．１〜１９．９体積％（０．１％の値および間の範囲のすべてを含む）、
（ｂ）成分Ｂを０．１〜１９．９体積％（０．１％の値および間の範囲のすべてを含む）、および
（ｃ）水（例えばこの仕上げ溶液の残りは水であってよい）を含み、ここで成分Ａと成分Ｂの合計体積百分率は２０％を超えないものである。
【００５７】
成分Ａは、
（ａ）塩基水溶液を２０〜６０重量％（０．１％の値および間の範囲のすべてを含む）、この塩基水溶液は４５重量％がＫＯＨ、
（ｂ）必要に応じて硫酸ナトリウムを最大５重量％（０．１％の値および間の範囲のすべてを含む）、
（ｃ）必要に応じて炭酸水素ナトリウムを最大５重量％（０．１％の値および間の範囲のすべてを含む）、
（ｄ）必要に応じて炭酸カリウムを最大５重量％（０．１％の値および間の範囲のすべてを含む）、および
（ｅ）水（例えば成分Ａの残りは水であってよい）を含むものとできる。
【００５８】
成分Ｂは、
（ａ）必要に応じてＦｏａｍ  Ｂａｎ（登録商標）７５３Ｎを最大１０重量％（０．１％の値および間の範囲のすべてを含む）、
（ｂ）必要に応じてＴｒａｎｓ３０を最大１０重量％（０．１％の値および間の範囲のすべてを含む）、
（ｃ）プロピレングリコールを１〜１０重量％（０．１％の値および間の範囲のすべてを含む）、
（ｄ）ポリソルベート８０を０．５〜５重量％（０．１％の値および間の範囲のすべてを含む）、および
（ｅ）水（例えば成分Ｂの残りは水であってよい）を含むものとでき、
ここでＦｏａｍ  Ｂａｎ（登録商標）７５３ＮとＴｒａｎｓ３０の少なくともいずれかが成分Ｂに含まれている。この例では、仕上げ溶液がポリジェット方式３Ｄプリント物体および／またはＦＤＭ３Ｄプリント物体の仕上げ（例えば支持材料の除去）に望ましいものであることが期待される。
【００５９】
特定の例では、ポリジェット方式３Ｄプリント物体および／またはＦＤＭ３Ｄプリント物体へ用いられる（例えば不要な材料を除去するための）仕上げ溶液は、
（ａ）成分Ａを４±０．５体積％、
（ｂ）成分Ｂを４±０．５体積％含み、
（ｃ）残りが水である。
【００６０】
成分Ａは、
（ａ）４５重量％ＫＯＨの塩基水溶液を５０重量％、
（ｂ）硫酸ナトリウムを１重量％、
（ｃ）炭酸水素ナトリウムを０．１重量％、
（ｄ）炭酸カリウムを０．１重量％含み
（ｅ）残りは水とすることができる。
【００６１】
成分Ｂは、
（ａ）Ｆｏａｍ  Ｂａｎ（登録商標）７５３Ｎを２．５重量％、
（ｂ）Ｔｒａｎｓ３０を２．５重量％、
（ｃ）プロピレングリコールを２．５重量％、
（ｄ）ポリソルベート８０を１重量％含み、
（ｅ）残りは水とすることができる。
【００６２】
本発明に基づく仕上げ溶液は、
（ａ）成分Ａを０．１〜１９．９体積％（０．１％の値および間の範囲のすべてを含む）、
（ｂ）成分Ｂを０．１〜１９．９体積％（０．１％の値および間の範囲のすべてを含む）、および
（ｃ）水（例えばこの仕上げ溶液の残りは水である）を含むものとでき、ここで成分Ａと成分Ｂの合計体積百分率は２０％を超えないものである。
【００６３】
成分Ａは、
（ａ）塩基水溶液を２０〜６０重量％（０．１％の値および間の範囲のすべてを含む）、
（ｂ）第１の腐食剤を０．０５〜１０％（０．１％の値および間の範囲のすべてを含む）、
（ｃ）第２の腐食剤を０．０５〜１０％（０．１％の値および間の範囲のすべてを含む）、
（ｄ）第３の腐食剤を０．０５〜１０％（０．１％の値および間の範囲のすべてを含む）、および
（ｅ）水（例えば成分Ａの残りは水であってよい）を含むものとできる。
【００６４】
成分Ｂは、
（ａ）第１の泡立ち防止剤を０．０５〜５重量％（０．１％の値および間の範囲のすべてを含む）、
（ｂ）第２の泡立ち防止剤を０．０５〜５重量％（０．１％の値および間の範囲のすべてを含む）、
（ｃ）ポリオールを０．０５〜５重量％（０．１％の値および間の範囲のすべてを含む）、
（ｄ）乳化剤を０．５〜５重量％（０．１％の値および間の範囲のすべてを含む）、および
（ｅ）水（例えば成分Ｂの残りは水であってよい）を含むものとできる。
【００６５】
仕上げ溶液の残りは水とすることができる。
【００６６】
特定の例において、本発明に基づく仕上げ溶液は、
（ａ）成分Ａを４±０．５体積％、
（ｂ）成分Ｂを１±０．５体積％、および
（ｃ）水（例えばこの仕上げ溶液の残りは水であってよい）を含むものとできる。
【００６７】
成分Ａは、
（ａ）４５重量％ＫＯＨ水溶液を５０重量％、
（ｂ）メタケイ酸ナトリウムを８．０重量％、
（ｃ）リン酸三ナトリウムを４．０重量％、
（ｄ）炭酸カリウムを３．０重量％、および
（ｅ）水（例えば成分Ａの残りは水であってよい）を含むものとできる。
【００６８】
成分Ｂは、
（ａ）Ｆｏａｍ  Ｂａｎ（登録商標）７５３Ｎを２．５０重量％、
（ｂ）Ｔｒａｎｓ３０を２．５０重量％、
（ｃ）プロピレングリコールを２．５０重量％、
（ｄ）ポリソルベート８０を０．５〜５重量％、および
（ｅ）水（例えば成分Ｂの残りは水であってよい）を含むものとできる。
【００６９】
本発明は仕上げ溶液を用いる方法として実施可能である。この方法の工程によって十分に３Ｄプリント物体から支持材料を除去できる。この方法は、
（ａ）本発明に基づく仕上げ溶液が調製されるように成分Ａ、成分Ｂ、および水を混合すること、および
（ｂ）３Ｄプリント物体へと仕上げ溶液を与えること、を含むものとできる。仕上げ溶液の付与は、物体に仕上げ溶液を噴霧すること、または仕上げ溶液に物体またはその一部を浸漬することによって達成し得る。
【００７０】
例えば、まず最初に、成分Ａ（既に水を含んでいる）、成分Ｂ（既に水を含んでいる）、および水がそれぞれ別々のコンテナに入っており、これらのコンテナから成分Ａおよび成分Ｂが、成分Ａの量が０．１〜１９．９体積％（０．１％の値および間の範囲のすべてを含む）、成分Ｂの量が０．１〜１９．９体積％（０．１％の値および間の範囲のすべてを含む）となるように任意の体積百分率で水へと投与されるものとできる。この成分Ａおよび成分Ｂの投与は、所望の量の仕上げ溶液が得られるまで続くものとできる。その後、不要な支持材料を除去すべく、仕上げ溶液が３Ｄプリント物体へと与えられる（例えば噴霧される）ものとできる。オペレータは、物体の視覚および／または触覚検査によって仕上げが完了したことを判定するものとできる。
【００７１】
物体への仕上げ溶液の付与には、噴霧、浸漬、または３Ｄプリント物体への本発明に基づく仕上げ溶液の別方法での接触が含まれるものとできる。なお、本明細書における物体の浸漬とは、仕上げ溶液に物体を部分的にまたは完全に浸漬することを含む。
【００７２】
このような付与プロセスは、まず仕上げ溶液を所望の温度（例えば華氏９０〜１４０度、これは華氏０．１度の値および間の範囲のすべてを含む）まで加熱し、加熱された仕上げ溶液を物体に噴霧すること、または加熱された仕上げ溶液に物体を浸漬すること、によって行い得る。仕上げ溶液の加熱はヒータを用いることで達成し得るが、これは例えば仕上げ溶液が供給されているチャンバやタンクを加熱することで、および／またはポンピング前の仕上げ溶液が蓄えられているタンクを加熱することで行われる。例えば、物体が噴霧を受ける場合、その内部で噴霧が行われるチャンバまたはタンクが加熱されてもよいし、仕上げ溶液を保持するタンクが加熱されてもよい。物体が仕上げ溶液に浸漬される場合、仕上げ溶液が物体を包み込むチャンバ内に加熱要素が配置されてもよい。
【００７３】
本発明の実施の形態では、仕上げ溶液は、成分Ａ、成分Ｂ、および水を含み、水は少なくとも５０〜７５体積％または５０〜９８体積％（０．１％の値および間の範囲のすべてを含む）であり、成分Ａ：成分Ｂの比は、成分Ａが１〜１０％：成分Ｂが１％であり、体積百分率は１００％（例えば成分Ａが１０体積％：成分Ｂが１体積％、水が８９体積％、または成分Ａが５体積％：成分Ｂが１体積％、水が９４体積％）である。このような本発明の実施の形態では、３Ｄプリント物体は仕上げ溶液に浸漬されるものとできる。
【００７４】
図３は、本発明に基づく仕上げ溶液を調製し、次いで物体に該仕上げ溶液を噴霧するのに利用可能な装置の概略図である。噴霧前、仕上げ溶液はコンテナ（例えばタンク（１２））に蓄えられるものとできる。このシステムでは、ポンプ（７）がタンク（１２）と流体連結されており、ポンプ（７）が作動することで、タンク（１２）から仕上げ溶液を移動させ、例えば１〜４０ｐｓｉ（０．１ｐｓｉの値および間の範囲のすべてを含む）の所望の圧力となるように仕上げ溶液に圧力をかけることができる。特定の例では、圧力は３０〜４０ｐｓｉ（例えば３５ｐｓｉ）である。ポンピングされた仕上げ溶液は、ポンプ（７）を出ると少なくとも１つのバルブ（８）を通過するが、このバルブは少なくとも１つのスプレーノズル（９）へと向かう仕上げ溶液の流れを制御するために利用可能なもので、このノズルは仕上げ溶液が３Ｄプリント物体またはその一部へと与えられる（例えば噴霧される）ように向けられている。３Ｄプリント部品に接触しなかった仕上げ溶液、および／または、３Ｄプリント部品またはその一部に与えられた後に物体から流出した（例えば流れ落ちた）ものは回収されるものとできる。回収された仕上げ溶液は、ポンプ（７）を介して循環させられ、３Ｄプリント物体またはその一部に再噴霧されるものとできる。
【００７５】
仕上げ溶液のｐＨが高い場合（例えば１１〜１４）、仕上げ溶液は低圧（例えば１０ｐｓｉ未満）で３Ｄプリント物体に噴霧されるものとできるが、これは仕上げ溶液が、より腐食性の低い溶液の場合よりも小さな機械的力（例えば物体に噴霧された溶液が衝突した結果として物体に与えられる力）で不要な支持材料を溶解可能であるためである。ただし当然ながら、必要とあらば腐食性の高い仕上げ溶液が高圧（例えば１０〜４０ｐｓｉ、これは０．１ｐｓｉの値および間の範囲のすべてを含む）で噴霧されてもよい。
【００７６】
本発明に基づく仕上げ溶液を用いる特定の方法（図４）においては、
（ｉ）成分Ａと成分Ｂが別々のコンテナ（例えば図３のコンテナ（３）およびコンテナ（５））に配され、それぞれが専用のボリュメトリック・ケミカル・ディスペンサ（２）および（４）（例えばドサトロン（登録商標））を備えており、ここで各ボリュメトリック・ケミカル・ディスペンサは水インプットライン（１）と直列に配置されている。例えば図３は、第１のボリュメトリック・ケミカル・ディスペンサ（２）に接続された水インプットライン（１）を示しており、この第１のボリュメトリック・ケミカル・ディスペンサ（２）はコンテナ（３）から成分Ａを汲み出す。
【００７７】
（ｉｉ）水が第１のボリュメトリック・ケミカル・ディスペンサ（２）に入り、所望の体積百分率で成分Ａが配合（例えば混合）される。
【００７８】
（ｉｉｉ）次に水／成分Ａ溶液が第２のボリュメトリック・ケミカル・ディスペンサ（４）に入り、所望の体積百分率で成分Ｂが配合（例えば混合）され、これにより仕上げ溶液が調製される。
【００７９】
（ｉｖ）仕上げ溶液は次に、タンク（１２）が所望の量を保持するようになるまで保持タンク（１２）へと入る。保持タンク（１２）は、例えばポストプロセス社のＢＡＳＥ／ＤＥＣＩなどの装置に繋げられ、保持タンク（１２）内に所望の量の仕上げ溶液があることを水準センサが検知するまでタンク（１２）が満たされるものとできる。水準センサが所望の水準を検知するとタンク（１２）への仕上げ溶液の流れがストップされるものとできる。
【００８０】
（ｖ）タンク（１２）内にヒータ（１１）が配され、仕上げ溶液を所望の温度まで加熱（例えば華氏９０〜１４０度の温度まで加熱）し、付与（例えば噴霧）の間中その温度を維持するものとできる。
【００８１】
（ｖｉ）ポンプ（７）はタンク（１２）と流体連結されるものとでき、ポンプ（７）は作動時に、タンク（１２）から仕上げ溶液を移動させ、仕上げ溶液の圧力を上昇させ、加圧された仕上げ溶液を少なくとも１つのバルブ（８）へと送る。仕上げ溶液のポンプ吐出圧は１〜３５ｐｓｉ（その間の０．１ｐｓｉの値のすべてを含む）の圧力とすることができる。
【００８２】
（ｖｉｉ）仕上げ溶液は、少なくとも１つのノズル（９）への流れを制御する少なくとも１つのバルブ（８）（例えば一連のバルブ）を通過するものとできる。仕上げ溶液が与えられる速度は、４０〜７５ガロン／分の間で変化可能である。
【００８３】
（ｖｉｉｉ）不要な材料の除去を目的に３Ｄプリント物体に仕上げ溶液を与えるべく、ノズル（９）での圧力低下を受け、少なくとも１つのノズル（９）によって仕上げ溶液が噴霧される。
【００８４】
（ｉｘ）３Ｄプリント物体の下にタンク（１２）が配置され、噴霧後の仕上げ溶液がタンク（１２）に回収されるものとできる。
【００８５】
（ｘ）仕上げ溶液は、不要な材料が所望の量だけ除去されるまで与えられるものとできる。
【００８６】
（ｘｉ）仕上げ後の物体は必要に応じて水で洗浄され、物体上に残った仕上げ溶液を除去するものとできる。
【００８７】
（ｖｉｉｉ）に関して、装置（例えばポストプロセス社のＢＡＳＥ／ＤＥＣＩ）は複数のノズル（９）を有するものとできる。例えばＤＥＣＩ装置には、単一のバルブ（８）（例えば付与処理中に３Ｄプリント物体が置かれる支持トレー（１４）の下に配置された単一のバルブ）によって制御される一組のノズルがある。支持トレー（１４）は、仕上げ溶液が支持トレー（１４）の下のスペースへと支持トレーの上面から通過できるように開孔が設けられるものとできる。支持トレー（１４）の上方に他の組のノズル（９）が配置され、物体に向けて下向きに仕上げ溶液を噴霧するように向けられてもよい。ノズル（９）の各組は、そのノズル組（９）への仕上げ溶液の流れを制御できるようにすべく、専用の流量制御バルブ（８）に繋がれるものとできる。本発明の実施の形態では、物体への仕上げ溶液の付与をより均一にすべく、電動モータによってノズル（９）が水平方向（すなわち重力に対して実質的に垂直）に移動可能である。
【００８８】
以下のステートメントは、本発明に基づいた非制限的な例を説明するものである。
＜ステートメント１＞
物体仕上げ用の仕上げ溶液は、
塩基を０．０００２〜２０重量％、
必要に応じて第１の腐食剤を０．０００５〜２．５重量％、
必要に応じて第２の腐食剤を０．０００５〜２．５重量％、
必要に応じて第３の腐食剤を０．０００５〜５．０重量％、
必要に応じて乳化剤を０．０００５〜５．０重量％、
必要に応じて添加剤を最大１重量％、
ポリオールを０．３５〜４９．５重量％、
第１の泡立ち防止剤を０．００５〜１５重量％、
必要に応じて第２の泡立ち防止剤を０．００５〜１５重量％、および
水を含み、仕上げ溶液のｐＨは１１以上である。
【００８９】
＜ステートメント２＞
ステートメント１記載の仕上げ溶液であり、
塩基を０．０００２〜６重量％、
添加剤を最大１重量％、
第１の腐食剤を最大１重量％、
第１の泡立ち防止剤を０．００１〜２重量％、
ポリオールを０．００１〜２重量％、
乳化剤を０．０００５〜１重量％、および
水を含み、仕上げ溶液のｐＨは１１以上である。
【００９０】
＜ステートメント３＞
ステートメント１またはステートメント２記載の仕上げ溶液であり、塩基は、１〜５０重量％が塩基の水溶液である。
【００９１】
＜ステートメント４＞
先行するステートメントのいずれかに記載の仕上げ溶液であり、塩基は、水酸化リチウム、水酸化ナトリウム、水酸化カリウム、水酸化ルビジウム、水酸化セシウム、水酸化マグネシウム、水酸化カルシウム、水酸化ストロンチウム、水酸化バリウムなど、およびその組み合わせから選ばれる。
【００９２】
＜ステートメント５＞
先行するステートメントのいずれかに記載の仕上げ溶液であり、添加剤は硫酸ナトリウムである。
【００９３】
＜ステートメント６＞
先行するステートメントのいずれかに記載の仕上げ溶液であり、第１の腐食剤および第２の腐食剤は、炭酸水素カリウム、炭酸水素ナトリウム、炭酸カリウム、炭酸ナトリウム、リン酸アルミニウム、リン酸カルシウム、第二リン酸カルシウム、リン酸マグネシウム、リン酸一カリウム、リン酸二カリウム、リン酸三カリウム、リン酸カリウム、リン酸ナトリウム、リン酸二ナトリウム、リン酸三ナトリウム、リン酸アルミニウムナトリウム、リン酸カリウムナトリウム、リン酸カリウムカルシウム、リン酸ナトリウムカルシウムなど、およびその組み合わせから選ばれる。
【００９４】
＜ステートメント７＞
先行するステートメントのいずれかに記載の仕上げ溶液であり、第１の腐食剤および第２の腐食剤は共役酸塩基対である。
【００９５】
＜ステートメント８＞
先行するステートメントのいずれかに記載の仕上げ溶液であり、第３の腐食剤はケイ酸ナトリウムまたはメタケイ酸ナトリウムである。
【００９６】
＜ステートメント９＞
先行するステートメントのいずれかに記載の仕上げ溶液であり、第１の腐食剤は炭酸カリウム／炭酸ナトリウム、第２の腐食剤は炭酸水素カリウム／炭酸水素ナトリウムである。
【００９７】
＜ステートメント１０＞
先行するステートメントのいずれかに記載の仕上げ溶液であり、第１の泡立ち防止剤および第２の泡立ち防止剤は、Ｆｏａｍ  Ｂａｎ（登録商標）１３６Ｂ、Ｆｏａｍ  Ｂａｎ（登録商標）１４９、Ｆｏａｍ  Ｂａｎ（登録商標）１５２、Ｆｏａｍ  Ｂａｎ（登録商標）１５５、Ｆｏａｍ  Ｂａｎ（登録商標）１５７、Ｆｏａｍ  Ｂａｎ（登録商標）１５９、Ｆｏａｍ  Ｂａｎ（登録商標）１６９、Ｆｏａｍ  Ｂａｎ（登録商標）１８２、Ｆｏａｍ  Ｂａｎ（登録商標）２２５Ｄ、Ｆｏａｍ  Ｂａｎ（登録商標）２６０Ｄ、Ｆｏａｍ  Ｂａｎ（登録商標）２６４２、Ｆｏａｍ  Ｂａｎ（登録商標）２９０１、Ｆｏａｍ  Ｂａｎ（登録商標）３５０５、Ｆｏａｍ  Ｂａｎ（登録商標）３５２９Ｂ、Ｆｏａｍ  Ｂａｎ（登録商標）３５５５、Ｆｏａｍ  Ｂａｎ（登録商標）３５８８Ｇ、Ｆｏａｍ  Ｂａｎ（登録商標）３６３３Ｅ、Ｆｏａｍ  Ｂａｎ（登録商標）３７４４、Ｆｏａｍ  Ｂａｎ（登録商標）３８０６、Ｆｏａｍ  Ｂａｎ（登録商標）６２５、Ｆｏａｍ  Ｂａｎ（登録商標）Ｃ２７７、Ｆｏａｍ  Ｂａｎ（登録商標）ＣＬ−１００Ｅ、Ｆｏａｍ  Ｂａｎ（登録商標）ＣＬ−１２５Ｅ、Ｆｏａｍ  Ｂａｎ（登録商標）ＣＬ−１５０Ｄ、Ｆｏａｍ  Ｂａｎ（登録商標）ＨＰ７０５、Ｆｏａｍ  Ｂａｎ（登録商標）ＨＰ７１０、Ｆｏａｍ  Ｂａｎ（登録商標）ＨＰ７２０、Ｆｏａｍ  Ｂａｎ（登録商標）ＨＰ７３０、Ｆｏａｍ  Ｂａｎ（登録商標）ＨＰ７３２、Ｆｏａｍ  Ｂａｎ（登録商標）ＨＰ７３８、Ｆｏａｍ  Ｂａｎ（登録商標）ＨＰ７４０、Ｆｏａｍ  Ｂａｎ（登録商標）ＨＰ７５３、Ｆｏａｍ  Ｂａｎ（登録商標）ＨＰ７７７、Ｆｏａｍ  Ｂａｎ（登録商標）ＨＶ−８１０Ｇ、Ｆｏａｍ  Ｂａｎ（登録商標）ＨＶ−８２０Ｇ、Ｆｏａｍ  Ｂａｎ（登録商標）ＨＶ−８２１、Ｆｏａｍ  Ｂａｎ（登録商標）ＨＶ−８２５Ｇ、Ｆｏａｍ  Ｂａｎ（登録商標）ＨＶ−８６０、Ｆｏａｍ  Ｂａｎ（登録商標）ＭＳ−２９３、Ｆｏａｍ  Ｂａｎ（登録商標）ＭＳ−３０、Ｆｏａｍ  Ｂａｎ（登録商標）ＭＳ−４５５Ｎ、Ｆｏａｍ  Ｂａｎ（登録商標）ＭＳ−５２５、Ｆｏａｍ  Ｂａｎ（登録商標）ＭＳ−５５０、Ｆｏａｍ  Ｂａｎ（登録商標）ＭＳ−５７５、Ｆｏａｍ  Ｂａｎ（登録商標）ＭＳ−５Ａ、Ｆｏａｍ  Ｂａｎ（登録商標）ＭＳ−９０９Ｂ、Ｆｏａｍ  Ｂａｎ（登録商標）ＳＢ−１、Ｆｏａｍ  Ｂａｎ（登録商標）ＳＢ−２１、Ｆｏａｍ  Ｂａｎ（登録商標）ＳＢ−７３、Ｆｏａｍ  Ｂａｎ（登録商標）ＳＢ−８、Ｆｏａｍ  Ｂａｎ（登録商標）ＳＢ−８１、Ｆｏａｍ  Ｂａｎ（登録商標）ＳＢ−８８、Ｆｏａｍ  Ｂａｎ（登録商標）ＴＫ−１００、Ｆｏａｍ  Ｂａｎ（登録商標）ＴＫ−１５０、Ｆｏａｍ  Ｂａｎ（登録商標）ＴＫ−２００、Ｆｏａｍ  Ｂａｎ（登録商標）ＴＫ−２０１、Ｆｏａｍ  Ｂａｎ（登録商標）ＴＫ−７５、Ｆｏａｍ  Ｂａｎ（登録商標）ＴＳ−３６１８、Ｆｏａｍ  Ｂａｎ（登録商標）ＴＳ−７２５０、Ｆｏａｍ  Ｂａｎ（登録商標）ＸＲＭ−３５９９Ｂ、Ｔｒａｎｓ３０など、およびその組み合わせから選ばれる。
【００９８】
＜ステートメント１１＞
先行するステートメントのいずれかに記載の仕上げ溶液であり、ポリオールは、エチレングリコール、プロピレングリコール、メトキシトリグリコール、エトキシトリグリコール、ブトキシトリグリコール、ジエチレングリコールｎ−ブチル３０エーテルアセテート、ジエチレングリコールモノブチルエーテル、エチレングリコールｎ−ブチルエーテルアセテート、エチレングリコールモノブチルエーテル、ジエチレングリコールモノエチルエーテル、ＤＯＷＡＮＯＬ（登録商標）ＤＰＨ２５５、エチレングリコールフェニルエーテル、ジエチレングリコールモノヘキシルエーテル、エチレングリコールモノヘキシルエーテル、ジエチレングリコールモノメチルエーテル、エチレングリコールモノプロピルエーテル、ジプロピレングリコールメチルエーテル、ジプロピレングリコールメチルエーテルアセテート、ジプロピレングリコールｎ−ブチルエーテル、プロピレングリコールジアセテート、プロピレングリコールメチルエーテル、プロピレングリコールモノメチルエーテルアセテート、プロピレングリコールｎ−ブチルエーテル、プロピレングリコールフェニルエーテル、トリプロピレングリコールメチルエーテル、トリプロピレングリコールｎ−ブチルエーテル、ジプロピレングリコールジメチルエーテル、２−ブトキシエタノールなど、およびその組み合わせから選ばれる。
【００９９】
＜ステートメント１２＞
先行するステートメントのいずれかに記載の仕上げ溶液であり、乳化剤は、ポリソルベート、石鹸、脂肪酸スルホン酸塩、エトキシ化プロピレングリコールなどのエトキシ化物、レシチン、ポリグルコン酸塩、第４級アンモニウム脂肪酸付加物、リグニンスルホン酸塩、ドデシル硫酸ナトリウム、ラウリルジメチルアミンオキシド、臭化セチルトリメチルアンモニウム（ＣＴＡＢ）、ポリエトキシ化アルコール、ポリオキシエチレンソルビタン、オクトキシノール、胆汁塩（デオキシコール酸ナトリウム、コール酸ナトリウム）、ポリオキシルヒマシ油、シクロデキストリン、カプリル酸ナトリウム、ポリソルベート２０、ポリソルベート４０、ポリソルベート６０、ポリソルベート８０など、およびその組み合わせから選ばれる。
【０１００】
＜ステートメント１３＞
先行するステートメントのいずれかに記載の仕上げ溶液であり、
塩基が水酸化カリウム４５重量％の水酸化カリウム水溶液であり、
添加剤が硫酸ナトリウムであり、
第１の腐食剤が炭酸水素ナトリウムであり、
第２の腐食剤が炭酸カリウムであり、
第１の泡立ち防止剤がＦｏａｍ  Ｂａｎ（登録商標）７５３Ｎであり、
第２の泡立ち防止剤がＴｒａｎｓ３０であり、
ポリオールがプロピレングリコールであり、
乳化剤がポリソルベート８０である。
【０１０１】
＜ステートメント１４＞
先行するステートメントのいずれかに記載の仕上げ溶液であり、
塩基が水酸化カリウム４５重量％の水酸化カリウム水溶液であり、
第１の腐食剤が炭酸カリウムであり、
第２の腐食剤がリン酸三ナトリウムであり、
第３の腐食剤がメタケイ酸ナトリウムであり、
ポリオールがプロピレングリコールであり、
表面活性剤／乳化剤がポリソルベート８０であり、
第１の泡立ち防止剤がＴｒａｎｓ３０であり、
第２の泡立ち防止剤がＦｏａｍ  Ｂａｎ（登録商標）７５３Ｎである。
【０１０２】
＜ステートメント１５＞
先行するステートメントのいずれかに記載の仕上げ溶液であり、
仕上げ溶液は、成分Ａ、成分Ｂ、および水を、成分Ａと成分Ｂを組み合わせたものの合計体積百分率が２０体積％を超えないように混合することで調製されており、
成分Ａは、
塩基水溶液、
添加剤、
第１の腐食剤、
第２の腐食剤、
水を含み、かつ
成分ＡのｐＨが１３以上であり、
成分Ｂは、
第１の泡立ち防止剤、
第２の泡立ち防止剤、
ポリオール、
乳化剤、および
水を含む。
【０１０３】
＜ステートメント１６＞
先行するステートメントのいずれかに記載の仕上げ溶液であり、
０．１〜１９．９体積％が成分Ａであり、ここで成分Ａは、
塩基水溶液を２０〜６０重量％、
添加剤を最大５重量％、
第１の腐食剤を最大５重量％、
第２の腐食剤を最大５重量％、および
水を含み、
０．１〜１９．９体積％が成分Ｂであり、ここで成分Ｂは、
第１の泡立ち防止剤を最大１０重量％、
第２の泡立ち防止剤を最大１０重量％、
ポリオールを１〜１０重量％、
乳化剤を０．５〜５重量％、および
水を含む。
【０１０４】
＜ステートメント１７＞
先行するステートメントのいずれかに記載の仕上げ溶液であり、
４±０．５体積％が成分Ａであり、ここで成分Ａは、
水酸化カリウム４５重量％の水酸化カリウム水溶液を５０重量％、
硫酸ナトリウムを１重量％、
炭酸水素ナトリウムを０．１重量％、
炭酸カリウムを０．１重量％、および
水を４８．８重量％含み、
４±０．５体積％が成分Ｂであり、ここで成分Ｂは、
Ｆｏａｍ  Ｂａｎ（登録商標）７５３Ｎを２．５重量％、
Ｔｒａｎｓ３０を２．５重量％、
プロピレングリコールを２．５重量％、
ポリソルベート８０を１重量％、および
水を９１．５重量％含む。
【０１０５】
＜ステートメント１８＞
先行するステートメントのいずれかに記載の仕上げ溶液であり、この仕上げ溶液は、成分Ａ、成分Ｂ、および水を、成分Ａと成分Ｂを組み合わせたものの合計体積百分率が２０体積％を超えないように混合することで調製されるものであり、ここで
成分Ａは、
塩基水溶液、
添加剤、
第１の腐食剤、
第２の腐食剤、
第３の腐食剤、および
水を含み、
成分Ｂは、
ポリオール、
乳化剤、
第１の泡立ち防止剤、
第２の泡立ち防止剤、および
水を含む。
【０１０６】
＜ステートメント１９＞
先行するステートメントのいずれかに記載の仕上げ溶液であり、
０．１〜１９．９体積％が成分Ａであり、ここで成分Ａは、
塩基水溶液を２０〜６０重量％、
第１の腐食剤を０．０５〜１０．０重量％、
第２の腐食剤を０．０５〜１０．０重量％、
第３の腐食剤を０．０５〜１０．０重量％、および
水を含み、
０．１〜１９．９体積％が成分Ｂであり、ここで成分Ｂは、
ポリオールを０．０５〜５．０重量％、
乳化剤を０．０５〜５．０重量％、
第１の泡立ち防止剤を０．０５〜５．０重量％、
第２の泡立ち防止剤を０．０５〜５．０重量％、および
水を含む。
【０１０７】
＜ステートメント２０＞
先行するステートメントのいずれかに記載の仕上げ溶液であり、
４±０．５体積％が成分Ａであり、ここで成分Ａは、
４５重量％ＫＯＨ水溶液を５０重量％、
メタケイ酸ナトリウムを８．０重量％、
リン酸三ナトリウムを４．０重量％、
炭酸カリウムを３．０重量％含み、
残りが水であり、
１±０．５体積％が成分Ｂであり、ここで成分Ｂは、
プロピレングリコールを２．５０％、
Ｆｏａｍ  Ｂａｎ（登録商標）７５３Ｎを２．５０％、
Ｔｒａｎｓ３０を２．５０％、
ポリソルベート８０を１．００％含み
残りが水である。
【０１０８】
＜ステートメント２１＞
物体から支持材料を除去する方法であって、
ｉ）物体またはその一部から支持材料を除去するために先行するステートメントのいずれかに記載の仕上げ溶液を与えること、および、
ｉｉ）物体から仕上げ溶液を除去すること、を含む。
【０１０９】
＜ステートメント２２＞
ステートメント２１に記載の方法であって、支持材料は、ポリジェット方式プリント工程または熱溶解積層法（ＦＤＭ）工程で生じたものである。
【０１１０】
＜ステートメント２３＞
ステートメント２１またはステートメント２２に記載の方法であって、さらに仕上げ溶液の加熱を含む。
【０１１１】
＜ステートメント２４＞
ステートメント２３に記載の方法であって、仕上げ溶液は、華氏１１５〜１５０度の温度まで加熱されるものであり、これは華氏０．０１度の値および間の範囲のすべてを含む。
【０１１２】
＜ステートメント２５＞
ステートメント２１〜２４のいずれかに記載の方法であって、仕上げ溶液を与えることには、１〜４０ｐｓｉの圧力まで仕上げ溶液の圧力を上げることが含まれる。
【０１１３】
＜ステートメント２６＞
ステートメント２１〜２５のいずれかに記載の方法であって、仕上げ溶液は、ステートメント１５〜１７のいずれかに記載の成分Ａ、ステートメント１５〜１７のいずれかに記載の成分Ｂ、および水を混合することで調製されている。
【０１１４】
＜ステートメント２７＞
ステートメント２６に記載の方法であって、不要な材料は、ＳＲ２０、ＳＲ３０、ＳＲ３５、ＳＲ１００、ＳＲ１１０、およびその組み合わせからなる群れから選ばれる。
【０１１５】
＜ステートメント２８＞
ステートメント２１〜２５のいずれかに記載の方法であって、仕上げ溶液は、ステートメント１８〜２０のいずれかに記載の成分Ａ、ステートメント１８〜２０のいずれかに記載の成分Ｂ、および水を混合することで調製されている。
【０１１６】
＜ステートメント２９＞
ステートメント２８に記載の方法であって、不要な材料は、ＳＵＰ７０５、ＳＵＰ７０６、ＳＵＰ７０８、およびその組み合わせからなる群れから選ばれる。
【０１１７】
本発明の特定の側面を説明するために以下の実施例を提示する。ただしこれらの例は、いかなる形であっても本発明の範囲を制限するものではない。
【実施例１】
【０１１８】
本実施例は、本発明に基づく仕上げ溶液を用いる方法を説明するものである。３Ｄプリント物体（キューブ）がＦＤＭ技術を用いてプリントされた（図１Ａ〜１Ｆ）。キューブはその全体がＳＲ３０からなる支持材料であった。仕上げ溶液がキューブへと与えられた（例えば噴霧された）。仕上げ溶液は、３．８４体積％が成分Ａ、４体積％が成分Ｂ、９２．１６体積％が水であった。
【０１１９】
成分Ａは、
水酸化カリウム４５重量％の水酸化カリウム水溶液を５０重量％、
硫酸ナトリウムを１重量％、
炭酸水素ナトリウムを０．１０重量％、
炭酸カリウムを０．１０重量％、および
水を４８．８０重量％含み、
成分Ｂは、
Ｆｏａｍ  Ｂａｎ（登録商標）７５３Ｎを２．５重量％、
Ｔｒａｎｓ３０を２．５重量％、
プロピレングリコールを２．５重量％、
ポリソルベート８０を１重量％、および
水を９１．５重量％含んでいた。
【０１２０】
仕上げ溶液の調製に際し、成分Ａと成分Ｂは別々のコンテナ（３および５）に配された（図３参照）。第１のボリュメトリック・ケミカル・ディスペンサ（例えばドサトロン（登録商標））のインプットは、水ラインと成分Ａへ接続された。第１のボリュメトリック・ケミカル・ディスペンサは４％成分Ａ（成分Ａ：水が４：９６）を調合し、この４％成分Ａを第１のボリュメトリック・ケミカル・ディスペンサと直列に配置された第２のボリュメトリック・ケミカル・ディスペンサへ与えた。第２のボリュメトリック・ケミカル・ディスペンサは４％成分Ｂ（成分Ｂ：成分Ａ／水が４：９６）を調合し、タンク（１２）へ与えた。
【０１２１】
ここで３Ｄプリントキューブは開孔支持トレー（１４）上に置かれ、開口タンク（１２）が開孔支持トレー（１４）の真下にあり、仕上げ溶液が噴霧によってキューブに与えられた。仕上げ溶液は“ポストプロセスＳＲ  ＢＡＳＥ”装置を用いてキューブへと与えられた。３Ｄプリントキューブは約３００分間噴霧を受けたが、与えられている間ずっと、ポンプ吐出圧は１８〜２４ｐｓｉ、速度は４０〜７５ガロン／分であった。仕上げ溶液は華氏１２０度の温度で噴霧された。仕上げの進行度は、オペレータによって行われる視覚検査によって６０分毎に判定された。キューブが噴霧を受けた後、キューブは水で約１分間洗浄された。この処置を受けたキューブが図１Ｃ〜１Ｆに示されている。
【実施例２】
【０１２２】
本実施例は、本発明に基づく仕上げ溶液を用いる方法を説明するものである。３Ｄプリント物体（チェーン）がＦＤＭ技術を用いてプリントされた（図２Ａ〜２Ｅ）。チェーンはＡＳＡからなり、支持材料はＳＲ３０からなっていた。以下の仕上げ溶液がチェーンへと与えられた（例えば噴霧された）。仕上げ溶液は、３．８４体積％が成分Ａ、４体積％が成分Ｂ、９２．１６体積％が水であった。
【０１２３】
成分Ａは、
水酸化カリウム４５重量％の水酸化カリウム水溶液を５０重量％、
硫酸ナトリウムを１重量％、
炭酸水素ナトリウムを０．１０重量％、
炭酸カリウムを０．１０重量％、および
水を４８．８０重量％含み、
成分Ｂは、
Ｆｏａｍ  Ｂａｎ（登録商標）７５３Ｎを２．５重量％、
Ｔｒａｎｓ３０を２．５重量％、
プロピレングリコールを２．５重量％、
ポリソルベート８０を１重量％、および
水を９１．５重量％含んでいた。
【０１２４】
仕上げ溶液の調製に際し、成分Ａと成分Ｂは別々のコンテナ（３および５）に配された（図３参照）。第１のボリュメトリック・ケミカル・ディスペンサ（例えばドサトロン（登録商標））のインプットは、水ラインと成分Ａへ接続された。第１のボリュメトリック・ケミカル・ディスペンサは４％成分Ａ（成分Ａ：水が４：９６）を調合し、この４％成分Ａを第１のボリュメトリック・ケミカル・ディスペンサと直列に配置された第２のボリュメトリック・ケミカル・ディスペンサへ与えた。第２のボリュメトリック・ケミカル・ディスペンサは４％成分Ｂ（成分Ｂ：成分Ａ／水が４：９６）を調合し、タンク（１２）へ与えた。
【０１２５】
ここで３Ｄプリントチェーンは開孔支持トレー（１４）上に置かれ、開口タンク（１２）が開孔支持トレー（１４）の真下にあり、仕上げ溶液が噴霧によってチェーンに与えられた。仕上げ溶液は“ポストプロセスＳＲ  ＢＡＳＥ”装置を用いてチェーンと支持材料へと与えられた。３Ｄプリントチェーンは約１２０分間噴霧を受けたが、与えられている間ずっと、平均ポンプ吐出圧は２５ｐｓｉ、平均速度は７５ガロン／分であった。ポンプ吐出圧は１８〜３０ｐｓｉの間で変動した。仕上げ溶液は華氏１３０度の温度で噴霧された。仕上げの進行度は、オペレータによって行われる視覚検査によって６０分毎に判定された。チェーンが噴霧を受けた後、チェーンは水で約１分間洗浄された。この処置を受けたチェーン（例えば支持材料は除去されている）が図２Ｃ〜２Ｅに示されている。
【実施例３】
【０１２６】
本実施例は、本発明に基づく仕上げ溶液を用いる方法を説明するものである。
【０１２７】
３Ｄプリント物体（図２Ａおよび２Ｂ）がＦＤＭ技術を用いてプリントされた。物体はＡＢＳポリカーボネートからなり、支持材料はＳＲ３０からなっていた。支持材料の除去に用いられた仕上げ溶液は、
４体積％の成分Ａ、
１体積％の成分Ｂを含み
残りが水であった。
【０１２８】
成分Ａは、
４５重量％ＫＯＨ水溶液を５０重量％、
メタケイ酸ナトリウムを８．０重量％、
リン酸三ナトリウムを４．０重量％、
炭酸カリウムを３．０重量％含み、
残りが水であった。
【０１２９】
成分Ｂは、
プロピレングリコールを２．５０％、
Ｆｏａｍ  Ｂａｎ（登録商標）７５３Ｎを２．５０％、
Ｔｒａｎｓ３０を２．５０％、
ポリソルベート８０を１．００％含み
残りが水であった。
【０１３０】
仕上げ溶液は“ポストプロセスＳＲ  ＤＥＣＩ”装置を用いて物体へと与えられた。簡潔に説明すれば、成分Ａと成分Ｂは別々のコンテナ（３、５）に配された（図３参照）。第１のボリュメトリック・ケミカル・ディスペンサ（２）（例えばドサトロン（登録商標））のインプットは、水ライン（１）と成分Ａを保持する第１のタンク（３）へ接続された。ボリュメトリック・ケミカル・ディスペンサ（２）は５％成分Ａ混合物（成分Ａ：水が５：９５）を調合し、第１のボリュメトリック・ケミカル・ディスペンサ（２）と直列に配置された第２のボリュメトリック・ケミカル・ディスペンサ（４）へ与えた。第２のボリュメトリック・ディスペンサ（４）は５％成分Ｂ混合物（成分Ｂ：成分Ａ／水が５：９５）を調合し、タンク（１２）へ与えた。ここで３Ｄプリント物体は開孔支持トレー（１４）上に置かれ、開口タンク（１２）が開孔支持トレー（１４）の真下にあり、仕上げ溶液が噴霧によって物体に与えられた。３Ｄプリント物体は約４０分間噴霧を受けたが、与えられている間ずっと、ポンプ吐出圧は３５ｐｓｉ、速度は４０ガロン／分であった。仕上げ溶液は華氏１００〜１３０度の温度で噴霧された。物体が噴霧を受けた後、物体は水で約１分間洗浄された。この処置を受けた物体（例えば支持材料は除去されている）が図２Ｃおよび２Ｄに示されている。
【０１３１】
当然ながら、上述してきた発明のさまざまな側面、および他の特徴および機能、またはその代案を望むがままに組み合わせて、他の多くの異なるシステムまたは用途とすることが可能である。さまざまな代案、変形、変異、または改良が今後当業者によってなされる可能性もあるが、それらもまた本発明によって包含されるものである。これまで本発明の実施の形態を説明してきたが、本発明はこれらの実施の形態に限定されるものではない。よって本発明は、添付のクレームおよびその合理的解釈によってのみ限定されるものと見なされる。
【図１Ａ】
2021524398.tif 000002
【図１Ｂ】
2021524398.tif 000003
【図１Ｃ】
2021524398.tif 000004
【図１Ｄ】
2021524398.tif 000005
【図１Ｅ】
2021524398.tif 000006
【図１Ｆ】
2021524398.tif 000007
【図２Ａ】
2021524398.tif 000008
【図２Ｂ】
2021524398.tif 000009
【図２Ｃ】
2021524398.tif 000010
【図２Ｄ】
2021524398.tif 000011
【図２Ｅ】
2021524398.tif 000012
【図３】
2021524398.tif 000013
【図４】
2021524398.tif 000014
【手続補正書】
【提出日】令和2年4月26日(2020.4.26)
【手続補正１】
【補正対象書類名】特許請求の範囲
【補正対象項目名】全文
【補正方法】変更
【補正の内容】
【特許請求の範囲】
【請求項１】
積層造形技術によって形成された物体の仕上げ用の仕上げ溶液であって、
０．０００２〜２０重量％の塩基、
０．３５〜４９．５重量％のポリオール、
０．００５〜１５重量％の第１の泡立ち防止剤、および
水を含み、
仕上げ溶液のｐＨが１１以上である仕上げ溶液。
【請求項２】
０．０００５〜２．５重量％の第１の腐食剤、
０．０００５〜２．５重量％の第２の腐食剤、および／または
０．０００５〜２．５重量％の第３の腐食剤をさらに含む請求項１記載の仕上げ溶液。
【請求項３】
０．０００５〜５．０重量％の乳化剤をさらに含む請求項１または２記載の仕上げ溶液。
【請求項４】
最大１重量％の添加剤をさらに含む請求項１〜３のいずれかに記載の仕上げ溶液。
【請求項５】
０．００５〜１５重量％の第２の泡立ち防止剤をさらに含む請求項１〜４のいずれかに記載の仕上げ溶液。
【請求項６】
０．０００２〜６重量％の塩基、
最大１重量％の添加剤、
最大１重量％の第１の腐食剤、
０．００１〜２重量％の第１の泡立ち防止剤、
０．００１〜２重量％のポリオール、
０．０００５〜１重量％の乳化剤、および
水を含み、
仕上げ溶液のｐＨが１１以上である請求項１〜５のいずれかに記載の仕上げ溶液。
【請求項７】
前記塩基は、１〜５０重量％が塩基の水溶液である請求項１〜６のいずれかに記載の仕上げ溶液。
【請求項８】
前記塩基は、水酸化リチウム、水酸化ナトリウム、水酸化カリウム、水酸化ルビジウム、水酸化セシウム、水酸化マグネシウム、水酸化カルシウム、水酸化ストロンチウム、水酸化バリウム、およびその組み合わせから選ばれる請求項７記載の仕上げ溶液。
【請求項９】
前記添加剤は硫酸ナトリウムである請求項４〜８のいずれかに記載の仕上げ溶液。
【請求項１０】
前記第１の腐食剤および前記第２の腐食剤は、炭酸水素カリウム、炭酸水素ナトリウム、炭酸カリウム、炭酸ナトリウム、リン酸アルミニウム、リン酸カルシウム、第二リン酸カルシウム、リン酸マグネシウム、リン酸一カリウム、リン酸二カリウム、リン酸三カリウム、リン酸カリウム、リン酸ナトリウム、リン酸二ナトリウム、リン酸三ナトリウム、リン酸アルミニウムナトリウム、リン酸カリウムナトリウム、リン酸カリウムカルシウム、リン酸ナトリウムカルシウム、およびその組み合わせから選ばれる請求項２〜９のいずれかに記載の仕上げ溶液。
【請求項１１】
前記第１の腐食剤および前記第２の腐食剤は共役酸塩基対である請求項２〜１０のいずれかに記載の仕上げ溶液。
【請求項１２】
前記第３の腐食剤はケイ酸ナトリウムまたはメタケイ酸ナトリウムである請求項２〜１１のいずれかに記載の仕上げ溶液。
【請求項１３】
前記第１の腐食剤は炭酸カリウム／炭酸ナトリウム、前記第２の腐食剤は炭酸水素カリウム／炭酸水素ナトリウムである請求項２〜１２のいずれかに記載の仕上げ溶液。
【請求項１４】
前記第１の泡立ち防止剤および前記第２の泡立ち防止剤は、Ｆｏａｍ  Ｂａｎ（登録商標）１３６Ｂ、Ｆｏａｍ  Ｂａｎ（登録商標）１４９、Ｆｏａｍ  Ｂａｎ（登録商標）１５２、Ｆｏａｍ  Ｂａｎ（登録商標）１５５、Ｆｏａｍ  Ｂａｎ（登録商標）１５７、Ｆｏａｍ  Ｂａｎ（登録商標）１５９、Ｆｏａｍ  Ｂａｎ（登録商標）１６９、Ｆｏａｍ  Ｂａｎ（登録商標）１８２、Ｆｏａｍ  Ｂａｎ（登録商標）２２５Ｄ、Ｆｏａｍ  Ｂａｎ（登録商標）２６０Ｄ、Ｆｏａｍ  Ｂａｎ（登録商標）２６４２、Ｆｏａｍ  Ｂａｎ（登録商標）２９０１、Ｆｏａｍ  Ｂａｎ（登録商標）３５０５、Ｆｏａｍ  Ｂａｎ（登録商標）３５２９Ｂ、Ｆｏａｍ  Ｂａｎ（登録商標）３５５５、Ｆｏａｍ  Ｂａｎ（登録商標）３５８８Ｇ、Ｆｏａｍ  Ｂａｎ（登録商標）３６３３Ｅ、Ｆｏａｍ  Ｂａｎ（登録商標）３７４４、Ｆｏａｍ  Ｂａｎ（登録商標）３８０６、Ｆｏａｍ  Ｂａｎ（登録商標）６２５、Ｆｏａｍ  Ｂａｎ（登録商標）Ｃ２７７、Ｆｏａｍ  Ｂａｎ（登録商標）ＣＬ−１００Ｅ、Ｆｏａｍ  Ｂａｎ（登録商標）ＣＬ−１２５Ｅ、Ｆｏａｍ  Ｂａｎ（登録商標）ＣＬ−１５０Ｄ、Ｆｏａｍ  Ｂａｎ（登録商標）ＨＰ７０５、Ｆｏａｍ  Ｂａｎ（登録商標）ＨＰ７１０、Ｆｏａｍ  Ｂａｎ（登録商標）ＨＰ７２０、Ｆｏａｍ  Ｂａｎ（登録商標）ＨＰ７３０、Ｆｏａｍ  Ｂａｎ（登録商標）ＨＰ７３２、Ｆｏａｍ  Ｂａｎ（登録商標）ＨＰ７３８、Ｆｏａｍ  Ｂａｎ（登録商標）ＨＰ７４０、Ｆｏａｍ  Ｂａｎ（登録商標）ＨＰ７５３、Ｆｏａｍ  Ｂａｎ（登録商標）ＨＰ７７７、Ｆｏａｍ  Ｂａｎ（登録商標）ＨＶ−８１０Ｇ、Ｆｏａｍ  Ｂａｎ（登録商標）ＨＶ−８２０Ｇ、Ｆｏａｍ  Ｂａｎ（登録商標）ＨＶ−８２１、Ｆｏａｍ  Ｂａｎ（登録商標）ＨＶ−８２５Ｇ、Ｆｏａｍ  Ｂａｎ（登録商標）ＨＶ−８６０、Ｆｏａｍ  Ｂａｎ（登録商標）ＭＳ−２９３、Ｆｏａｍ  Ｂａｎ（登録商標）ＭＳ−３０、Ｆｏａｍ  Ｂａｎ（登録商標）ＭＳ−４５５Ｎ、Ｆｏａｍ  Ｂａｎ（登録商標）ＭＳ−５２５、Ｆｏａｍ  Ｂａｎ（登録商標）ＭＳ−５５０、Ｆｏａｍ  Ｂａｎ（登録商標）ＭＳ−５７５、Ｆｏａｍ  Ｂａｎ（登録商標）ＭＳ−５Ａ、Ｆｏａｍ  Ｂａｎ（登録商標）ＭＳ−９０９Ｂ、Ｆｏａｍ  Ｂａｎ（登録商標）ＳＢ−１、Ｆｏａｍ  Ｂａｎ（登録商標）ＳＢ−２１、Ｆｏａｍ  Ｂａｎ（登録商標）ＳＢ−７３、Ｆｏａｍ  Ｂａｎ（登録商標）ＳＢ−８、Ｆｏａｍ  Ｂａｎ（登録商標）ＳＢ−８１、Ｆｏａｍ  Ｂａｎ（登録商標）ＳＢ−８８、Ｆｏａｍ  Ｂａｎ（登録商標）ＴＫ−１００、Ｆｏａｍ  Ｂａｎ（登録商標）ＴＫ−１５０、Ｆｏａｍ  Ｂａｎ（登録商標）ＴＫ−２００、Ｆｏａｍ  Ｂａｎ（登録商標）ＴＫ−２０１、Ｆｏａｍ  Ｂａｎ（登録商標）ＴＫ−７５、Ｆｏａｍ  Ｂａｎ（登録商標）ＴＳ−３６１８、Ｆｏａｍ  Ｂａｎ（登録商標）ＴＳ−７２５０、Ｆｏａｍ  Ｂａｎ（登録商標）ＸＲＭ−３５９９Ｂ、Ｔｒａｎｓ３０、およびその組み合わせから選ばれる請求項１〜１３のいずれかに記載の仕上げ溶液。
【請求項１５】
前記ポリオールは、エチレングリコール、プロピレングリコール、メトキシトリグリコール、エトキシトリグリコール、ブトキシトリグリコール、ジエチレングリコールｎ−ブチル３０エーテルアセテート、ジエチレングリコールモノブチルエーテル、エチレングリコールｎ−ブチルエーテルアセテート、エチレングリコールモノブチルエーテル、ジエチレングリコールモノエチルエーテル、ＤＯＷＡＮＯＬ（登録商標）ＤＰＨ２５５、エチレングリコールフェニルエーテル、ジエチレングリコールモノヘキシルエーテル、エチレングリコールモノヘキシルエーテル、ジエチレングリコールモノメチルエーテル、エチレングリコールモノプロピルエーテル、ジプロピレングリコールメチルエーテル、ジプロピレングリコールメチルエーテルアセテート、ジプロピレングリコールｎ−ブチルエーテル、プロピレングリコールジアセテート、プロピレングリコールメチルエーテル、プロピレングリコールモノメチルエーテルアセテート、プロピレングリコールｎ−ブチルエーテル、プロピレングリコールフェニルエーテル、トリプロピレングリコールメチルエーテル、トリプロピレングリコールｎ−ブチルエーテル、ジプロピレングリコールジメチルエーテル、２−ブトキシエタノール、およびその組み合わせから選ばれる請求項１〜１４のいずれかに記載の仕上げ溶液。
【請求項１６】
前記乳化剤は、ポリソルベート、石鹸、脂肪酸スルホン酸塩、エトキシ化プロピレングリコールなどのエトキシ化物、レシチン、ポリグルコン酸塩、第４級アンモニウム脂肪酸付加物、リグニンスルホン酸塩、ドデシル硫酸ナトリウム、ラウリルジメチルアミンオキシド、臭化セチルトリメチルアンモニウム（ＣＴＡＢ）、ポリエトキシ化アルコール、ポリオキシエチレンソルビタン、オクトキシノール、胆汁塩（デオキシコール酸ナトリウム、コール酸ナトリウム）、ポリオキシルヒマシ油、シクロデキストリン、カプリル酸ナトリウム、ポリソルベート２０、ポリソルベート４０、ポリソルベート６０、ポリソルベート８０、およびその組み合わせから選ばれる請求項３〜１５のいずれかに記載の仕上げ溶液。
【請求項１７】
前記塩基が水酸化カリウム４５重量％の水酸化カリウム水溶液であり、
前記添加剤が硫酸ナトリウムであり、
前記第１の腐食剤が炭酸水素ナトリウムであり、
前記第２の腐食剤が炭酸カリウムであり、
前記第１の泡立ち防止剤がＦｏａｍ  Ｂａｎ（登録商標）７５３Ｎであり、
前記第２の泡立ち防止剤がＴｒａｎｓ３０であり、
前記ポリオールがプロピレングリコールであり、
前記乳化剤がポリソルベート８０である請求項５〜１６のいずれかに記載の仕上げ溶液。
【請求項１８】
前記塩基が水酸化カリウム４５重量％の水酸化カリウム水溶液であり、
前記第１の腐食剤が炭酸カリウムであり、
前記第２の腐食剤がリン酸三ナトリウムであり、
前記第３の腐食剤がメタケイ酸ナトリウムであり、
前記ポリオールがプロピレングリコールであり、
前記表面活性剤／乳化剤がポリソルベート８０であり、
前記第１の泡立ち防止剤がＴｒａｎｓ３０であり、
前記第２の泡立ち防止剤がＦｏａｍ  Ｂａｎ（登録商標）７５３Ｎである請求項１７記載の仕上げ溶液。
【請求項１９】
仕上げ溶液は、成分Ａ、成分Ｂ、および水を、前記成分Ａと前記成分Ｂを組み合わせたものの合計体積百分率が２０体積％を超えないように混合することで調製されており、
前記成分Ａは、
前記塩基水溶液、
前記添加剤、
前記第１の腐食剤、
前記第２の腐食剤、
水を含み、かつ
前記成分ＡのｐＨが１３以上であり、
前記成分Ｂは、
前記第１の泡立ち防止剤、
前記第２の泡立ち防止剤、
前記ポリオール、
前記乳化剤、および
水を含む請求項５〜１８のいずれかに記載の仕上げ溶液。
【請求項２０】
０．１〜１９．９体積％が前記成分Ａであり、ここで前記成分Ａは、
前記塩基水溶液を２０〜６０重量％、
前記添加剤を最大５重量％、
前記第１の腐食剤を最大５重量％、
前記第２の腐食剤を最大５重量％、および
水を含み、
０．１〜１９．９体積％が前記成分Ｂであり、ここで前記成分Ｂは、
前記第１の泡立ち防止剤を最大１０重量％、
前記第２の泡立ち防止剤を最大１０重量％、
前記ポリオールを１〜１０重量％、
前記乳化剤を０．５〜５重量％、および
水を含む請求項１９記載の仕上げ溶液。
【請求項２１】
４±０．５体積％が前記成分Ａであり、ここで前記成分Ａは、
水酸化カリウム４５重量％の水酸化カリウム水溶液を５０重量％、
硫酸ナトリウムを１重量％、
炭酸水素ナトリウムを０．１重量％、
炭酸カリウムを０．１重量％、および
水を４８．８重量％含み、
４±０．５体積％が前記成分Ｂであり、ここで前記成分Ｂは、
Ｆｏａｍ  Ｂａｎ（登録商標）７５３Ｎを２．５重量％、
Ｔｒａｎｓ３０を２．５重量％、
プロピレングリコールを２．５重量％、
ポリソルベート８０を１重量％、および
水を９１．５重量％含む請求項１９または２０記載の仕上げ溶液。
【請求項２２】
仕上げ溶液は、成分Ａ、成分Ｂ、および水を、前記成分Ａと前記成分Ｂを組み合わせたものの合計体積百分率が２０体積％を超えないように混合することで調製されるものであり、ここで
前記成分Ａは、
前記塩基水溶液、
前記添加剤、
前記第１の腐食剤、
前記第２の腐食剤、
前記第３の腐食剤、および
水を含み、
前記成分Ｂは、
前記ポリオール、
前記乳化剤、
前記第１の泡立ち防止剤、
前記第２の泡立ち防止剤、および
水を含む請求項５〜１８のいずれかに記載の仕上げ溶液。
【請求項２３】
０．１〜１９．９体積％が前記成分Ａであり、ここで前記成分Ａは、
前記塩基水溶液を２０〜６０重量％、
前記第１の腐食剤を０．０５〜１０．０重量％、
前記第２の腐食剤を０．０５〜１０．０重量％、
前記第３の腐食剤を０．０５〜１０．０重量％、および
水を含み、
０．１〜１９．９体積％が前記成分Ｂであり、ここで前記成分Ｂは、
前記ポリオールを０．０５〜５．０重量％、
前記乳化剤を０．０５〜５．０重量％、
前記第１の泡立ち防止剤を０．０５〜５．０重量％、
前記第２の泡立ち防止剤を０．０５〜５．０重量％、および
水を含む請求項２２記載の仕上げ溶液。
【請求項２４】
４±０．５体積％が前記成分Ａであり、ここで前記成分Ａは、
４５重量％ＫＯＨ水溶液を５０重量％、
メタケイ酸ナトリウムを８．０重量％、
リン酸三ナトリウムを４．０重量％、
炭酸カリウムを３．０重量％含み、
残りが水であり、
１±０．５体積％が前記成分Ｂであり、ここで前記成分Ｂは、
プロピレングリコールを２．５０％、
Ｆｏａｍ  Ｂａｎ（登録商標）７５３Ｎを２．５０％、
Ｔｒａｎｓ３０を２．５０％、
ポリソルベート８０を１．００％含み
残りが水である含む請求項２２または２３記載の仕上げ溶液。
【請求項２５】
物体から支持材料を除去する方法であって、
ｉ）前記物体またはその一部から前記支持材料を除去するために請求項１〜１８のいずれかに記載の仕上げ溶液を与えること、および、
ｉｉ）前記物体から前記仕上げ溶液を除去すること、を含む方法。
【請求項２６】
前記支持材料は、ポリジェット方式プリント工程または熱溶解積層法（ＦＤＭ）工程で生じたものである請求項２５記載の方法。
【請求項２７】
前記仕上げ溶液の加熱をさらに含む請求項２５または２６記載の方法。
【請求項２８】
前記仕上げ溶液は、華氏１１５〜１５０度の温度まで加熱されるものであり、これは華氏０．０１度の値および間の範囲のすべてを含む請求項２５〜２７のいずれかに記載の方法。
【請求項２９】
前記仕上げ溶液を与えることには、１〜４０ｐｓｉの圧力まで前記仕上げ溶液の圧力を上げることが含まれる請求項２５〜２８のいずれかに記載の方法。
【請求項３０】
前記仕上げ溶液は、請求項１８〜２１のいずれかに記載の成分Ａ、請求項１８〜２１のいずれかに記載の成分Ｂ、および水を混合することで調製されている請求項２５〜２９のいずれかに記載の方法。
【請求項３１】
不要な材料は、ＳＲ２０、ＳＲ３０、ＳＲ３５、ＳＲ１００、ＳＲ１１０、およびその組み合わせからなる群れから選ばれる請求項２５〜３０のいずれかに記載の方法。
【請求項３２】
前記仕上げ溶液は、請求項２２〜２４のいずれかに記載の成分Ａ、請求項２２〜２４のいずれかに記載の成分Ｂ、および水を混合することで調製されている請求項２５〜２９のいずれかに記載の方法。
【請求項３３】
不要な材料は、ＳＵＰ７０５、ＳＵＰ７０６、ＳＵＰ７０８、およびその組み合わせからなる群れから選ばれる請求項２５〜２９または３２のいずれかに記載の方法。
【国際調査報告】
2021524398.tif 000015
2021524398.tif 000016
2021524398.tif 000017